(57)【要約】  導電部のクラック及びボイドが発生しにくく、繰り返し導通検査を行っても導通性能が損なわれにくく、しかも、検査対象部材に接触した部分に対して接触痕を残しにくい導通検査装置用部材及びこの導通検査装置用部材を備えた導通検査装置を提供する。  導通検査装置用部材は、基体１３、貫通孔１１、及び導電部１２を備え、貫通孔１１は基体１３に複数配置され、導電部１２は貫通孔１１内に収容されており、導電部１２は導電性粒子２を含む。導電性粒子２は、基材粒子２１及び基材粒子２１の表面上に配置された導電層２２を備える。導電層２２は、外表面に複数の突起２３を有する。
2018030438.tif 000002
【特許請求の範囲】
【請求項１】
基体、貫通孔、及び導電部を備え、
前記貫通孔は前記基体に複数配置され、
前記導電部は前記貫通孔内に収容されており、
前記導電部は導電性粒子を含み、
前記導電性粒子は基材粒子及び前記基材粒子の表面上に配置された導電層を備え、
前記導電層は、外表面に複数の突起を有する、導通検査装置用部材。
【請求項２】
前記導電部に含まれる導電性粒子は、前記導電層の外表面に複数の突起を有していない導電性粒子をさらに含む、請求項１に記載の導通検査装置用部材。
【請求項３】
前記導電層は、銅、ニッケル、パラジウム、ルテニウム、ロジウム、銀、金、白金、イリジウム、コバルト、鉄、タングステン、モリブデン、錫、ゲルマニウム、インジウム、テルル、タリウム、ビスマス、ヒ素、セレン、リン、ホウ素、グラファイト、アルミナ、酸化チタン、タングステンカーバイド及びシリコンカーバイドからなる群より選ばれる少なくとも１種を含む、請求項１又は２に記載の導通検査装置用部材。
【請求項４】
請求項１〜３のいずれか１項に記載の検査装置用部材に用いられる導電性粒子。
【請求項５】
請求項１〜３のいずれか１項に記載の導通検査装置用部材を備える、導通検査装置。
【発明の詳細な説明】
【技術分野】
【０００１】
本発明は、ＢＧＡ基板等の導通検査装置用部材及び導通検査装置に関する。
【背景技術】
【０００２】
半導体集積回路等の電子回路デバイスの高度な微細化、集積化の技術が発展する中、電子回路デバイスの電気的諸特性を検査するための検査装置にも、より高度な微細ピッチ化技術が要求されている。近年では、プローブカード等を、電子回路デバイス等の導通検査に使用することが知られている。プローブカードとは、検査用プローブを多数集積して束ねた部材であって、半導体集積回路の電極パッドにコンタクトプローブ（接触探針）を接触させて、電極パッドの電気信号を取り出すための検査部材として知られている。コンタクトプローブから入った電気信号が多層配線基板の配線を通じて、多層配線基板に所定の間隔に配置された外部端子に導かれる。【０００３】
図８には、電子回路デバイスの電気特性を導通検査装置用部材によって検査している様子を模式的に示している。図８では、電子回路デバイスを、ＢＧＡ基板５０（ボールグリッドアレイ基板）としている。ＢＧＡ基板５０は、接続パッドが格子状に多層基板５２に配列され、各パッドに半田ボール５１が配設された構造を有する基板である。また、図８では、導通検査装置用部材は、プローブカード１００である。このプローブカード１００は、基板に複数の貫通孔１１０が形成されており、貫通孔１１０には導電材料１２０が充填されている。図８（ａ）のように、ＢＧＡ基板５０と、プローブカード１００とを準備し、図８（ｂ）のように、ＢＧＡ基板５０をプローブカード１００に接触させて圧縮させる。このとき、半田ボール５１は、貫通孔１１０の導電材料１２０と接触する。この状態において図８（ｃ）のように、電流計６０を接続して導通検査を実施し、ＢＧＡ基板５０の合否を判定する。【０００４】
プローブカードとしては種々の提案がなされており、接触不良を起こしにくいプローブカード部材や、ＢＧＡ基板のような電子回路デバイスに対して好適に使用できる部材が提案されている（例えば、特許文献１〜３等を参照）。また、従来のプローブは、先端が硬質で鋭利に尖ったものであり、電極を傷つけやすいため、このような問題を防止すべく、プローブとして圧縮弾性率が調節された導電性微粒子を備える導通検査用プローブカードも提案されている（例えば、特許文献４，５等を参照）。
【先行技術文献】
【特許文献】
【０００５】
【特許文献１】特開２００４−１５２５５４号公報
【特許文献２】特開２００６−２２８７４３公報
【特許文献３】特開２００８−３４１７３公報
【特許文献４】特開２００８−１６４５０１公報
【特許文献５】特開２０１２−２８４７１公報
【発明の概要】
【発明が解決しようとする課題】
【０００６】
しかしながら、導通検査装置用部材をＢＧＡ基板等の電子回路デバイスに圧縮接触させると、この圧縮応力によってプローブカードの貫通孔内に充填された導電材料にクラックが発生する。これにより、導電材料の導通性が損なわれて、プローブカードによる導通検査ができないという課題があった。また、導通検査による圧縮が繰り返し行われることで、導電材料中にボイド等の空隙が徐々に生じ、これによっても導電材料の導通性が損なわれて、プローブカードによる正常な導通検査ができないという課題があった。【０００７】
本発明は、上記に鑑みてなされたものであり、導電部のクラック及びボイドが発生しにくく、繰り返し導通検査を行っても導通性能が損なわれにくく、しかも、検査対象部材に接触した部分に対して接触痕を残しにくい導通検査装置用部材を提供することを目的とする。さらに、該導通検査装置用部材を備えた導通検査装置を提供することを目的とする。
【課題を解決するための手段】
【０００８】
本発明者は、上記目的を達成すべく鋭意研究を重ねた結果、導電部を形成する材料を特定構造の導電性粒子とすることにより、上記目的を達成できることを見出し、本発明を完成するに至った。【０００９】
すなわち、本発明は、例えば、以下の項に記載の主題を包含する。
項１
基体、貫通孔、及び導電部を備え、
前記貫通孔は前記基体に複数配置され、
前記導電部は前記貫通孔内に収容されており、
前記導電部は導電性粒子を含み、
前記導電性粒子は基材粒子及び前記基材粒子の表面上に配置された導電層を備え、
前記導電層は、外表面に複数の突起を有する、導通検査装置用部材。
項２
前記導電部に含まれる導電性粒子は、前記導電層の外表面に複数の突起を有していない導電性粒子をさらに含む、項１に記載の導通検査装置用部材。
項３
前記導電層は、銅、ニッケル、パラジウム、ルテニウム、ロジウム、銀、金、白金、イリジウム、コバルト、鉄、タングステン、モリブデン、錫、ゲルマニウム、インジウム、テルル、タリウム、ビスマス、ヒ素、セレン、リン、ホウ素、グラファイト、アルミナ、酸化チタン、タングステンカーバイド及びシリコンカーバイドからなる群より選ばれる少なくとも１種を含む、項１又は２に記載の導通検査装置用部材。
項４
項１〜３のいずれか１項に記載の検査装置用部材に用いられる導電性粒子。
項５
項１〜３のいずれか１項に記載の導通検査装置用部材を備える、導通検査装置。
【発明の効果】
【００１０】
本発明の導通検査装置用部材は、導電部のクラック及びボイドが発生しにくく、繰り返し導通検査を行っても導通性能が損なわれにくく、しかも、検査対象部材に接触した部分に対して接触痕を残しにくい。そのため、前記導通検査装置用部材は、精度及び耐久性に優れる導通検査装置を提供するための部材として適している。
【図面の簡単な説明】
【００１１】
【図１】本発明に係る導通検査装置用部材の実施の形態の一例を示し、（ａ）はその一部の平面図、（ｂ）は（ａ）の平面図におけるａ−ａ線断面図である。
【図２】本発明で使用する導電性粒子を示し、その構造を模式的に示す断面図である。
【図３】導電性粒子の構造を模式的に示す断面図である。
【図４】導電性粒子の他の形態を示し、その構造を模式的に示す断面図である。
【図５】導電性粒子の他の形態を示し、その構造を模式的に示す断面図である。
【図６】導通検査の様子の一例を示し、（ａ）は本発明に係る導通検査装置用部材を使用した導通検査を示す模式図であり、（ｂ）及び（ｃ）は従来の導通検査装置用部材を使用した導通検査を示す模式図である。
【図７】本発明に係る導通検査装置用部材の実施の形態の他例を示し、一部の断面を模式的に表した図である。
【図８】従来技術を示し、電子回路デバイスの電気特性を導通検査装置用部材によって検査している様子を模式的に示した図である。
【発明を実施するための形態】
【００１２】
以下、本発明の実施形態について詳細に説明する。なお、本明細書中において、「含有」及び「含む」なる表現については、「含有」、「含む」、「実質的にからなる」及び「のみからなる」という概念を含む。
【００１３】
図１は、本発明に係る導通検査装置用部材の実施の形態の一例を示し、（ａ）は平面図、（ｂ）は（ａ）の平面図におけるａ−ａ線断面図である。
【００１４】
本実施形態の導通検査装置用部材１０は、基体１３、貫通孔１１、及び導電部１２を備える。貫通孔１１は基体１３に複数配置され、導電部１２は貫通孔１１内に収容されている。導電部１２は導電性粒子２を含み、導電性粒子２は基材粒子２１及び基材粒子２１の表面上に配置された導電層２２を備える。前記導電層２２は、外表面に複数の突起を有する。
【００１５】
導通検査装置用部材１０には、例えば、図８等で示される電流計６０を電気的に接続することで、導通検査を実施することができる。電流計６０は、例えば、導通検査装置用部材１０における任意の２個の導電部１２に接続させればよい。そして、電流計６０が接続された２個の導電部１２に接触するように電子回路デバイスを接続（ＢＧＡ基板５０であれば、半田ボール５１を導電部１２に接続）することで、当該電子回路デバイスの導通検査を実施することができる。
【００１６】
本実施形態の導通検査装置用部材１０は、導電部１２が基材粒子２１及び導電層２２を備える導電性粒子２を含むことで、導電部１２に圧縮応力が加わっても、その応力が緩和されやすい。そのため、本実施形態の導通検査装置用部材１０は、導電部のクラック及びボイドが発生しにくく、繰り返し導通検査を行っても導通性能が損なわれにくく、しかも、検査対象部材に接触した部分に対して接触痕を残しにくい。
【００１７】
基体１３は、導通検査装置用部材１０の基板となる部材である。基体１３は絶縁性の材料によって形成されていることが好ましい。絶縁性の材料としては、例えば、絶縁性樹脂を挙げることが得ることができる。
【００１８】
絶縁性樹脂としては、例えば、熱可塑性樹脂、熱硬化性樹脂のいずれであってもよい。熱可塑性樹脂としては、ポリエステル系樹脂、ポリスチレン系樹脂、ポリエチレン系樹脂、ポリアミド系樹脂、ＡＢＳ樹脂、ポリカーボネート樹脂が例示される。熱硬化性樹脂としては、エポキシ系樹脂、ウレタン系樹脂、ポリイミド系樹脂、ポリエーテルエーテルケトン系樹脂、ポリアミドイミド系樹脂、ポリエーテルイミド系樹脂、シリコン系樹脂、フェノール系樹脂が例示される。シリコン系樹脂としては、シリコーンゴムが例示される。
【００１９】
基体１３が絶縁性樹脂で形成される場合は、１種の絶縁性樹脂のみで形成されていてもよいし、あるいは、２種以上の絶縁性樹脂で形成されていてもよい。
【００２０】
基体１３は、例えば、板状、シート状、フィルム状等に形成される。基体１３の厚みは、導通検査装置用部材１０の種類に応じて適宜設定することができ、例えば、０．００５〜５０ｍｍの厚みとすることができる。基体１３の平面視における大きさも目的の検査装置に応じて適宜設定することができる。
【００２１】
基体１３は、例えば、上記の絶縁性樹脂等の絶縁性材料を原料として、所望の形状に成形することで得ることができる。
【００２２】
貫通孔１１は、基体１３に複数配置される。貫通孔１１は、基体１３の厚み方向で貫通するように形成されている。
【００２３】
図１に示されるように、貫通孔１１は、円柱状に形成され得るが、これに限らず、その他の形状、例えば、多角柱状に形成されていてもよい。また、貫通孔１１は、一方の方向に先細りなるテーパー状に形成されていてもよいし、その他、歪んだ形状に形成されていてもよい。
【００２４】
貫通孔１１の大きさ、例えば、平面視における貫通孔１１の見かけ面積も適宜の大きさに形成することができ、例えば、導電部を収容でき、かつ、保持できる程度の大きさに形成されていればよい。貫通孔１１が例えば円柱状であれば、その直径は０．０１〜１０ｍｍとすることができる。
【００２５】
なお、複数の貫通孔１１がすべて同じ形状、同じ大きさであってもよいし、一部が異なっていてもよい。
【００２６】
貫通孔１１の個数も適宜の範囲で設定することができ、導通検査が可能な程度の個数を有していればよく、目的の検査装置に応じて適宜設定することができる。また、貫通孔１１の配置場所も目的の検査装置に応じて適宜設定することができる。
【００２７】
貫通孔１１を基体１３に形成させる方法は特に限定されず、公知の方法で貫通孔１１を形成させることが可能である。
【００２８】
導電部１２は導電性を有する部材であり、貫通孔１１内に収容されている。
【００２９】
具体的に導電部１２は、導電性粒子２を含む。例えば、導電部１２は、多数の導電性粒子２が貫通孔１１内に収容されて形成される。つまり、導電部１２は、導電性粒子２の集合体（粒子群）を含む。
【００３０】
図２は、導電性粒子２の断面構造を模式的に示している。図２に示すように、導電性粒子２は、基材粒子２１及び基材粒子２１の表面上に配置された導電層２２を備える。導電層２２は、外表面に複数の突起２３を有する。導電性粒子２が導電層２２を備えることで導電性粒子２は導電性を発揮し、また、二以上の導電性粒子２が接触することで粒子間の導電性が発揮される。
【００３１】
基材粒子２１の種類は特に限定的ではないが、例えば、樹脂粒子、金属粒子を除く無機粒子、有機無機ハイブリッド粒子及び金属粒子等が挙げられる。上記基材粒子２１は、樹脂粒子、金属粒子を除く無機粒子又は有機無機ハイブリッド粒子であることが好ましい。
【００３２】
基材粒子２１が樹脂粒子である場合、樹脂粒子を形成するための材料として、種々の有機物が好適に用いられる。そのような材料としては、例えば、ポリエチレン、ポリプロピレン、ポリスチレン、シリコーン樹脂、ポリ塩化ビニル、ポリ塩化ビニリデン、ポリイソブチレン、ポリブタジエン等のポリオレフィン樹脂；ポリメチルメタクリレート、ポリメチルアクリレート等のアクリル樹脂；ポリアルキレンテレフタレート、ポリスルホン、ポリカーボネート、ポリアミド、フェノールホルムアルデヒド樹脂、メラミンホルムアルデヒド樹脂、ベンゾグアナミンホルムアルデヒド樹脂、尿素ホルムアルデヒド樹脂、フェノール樹脂、メラミン樹脂、ベンゾグアナミン樹脂、エポキシ樹脂、飽和ポリエステル樹脂、不飽和ポリエステル樹脂、ポリフェニレンオキサイド、ポリアセタール、ポリイミド、ポリアミドイミド、ポリエーテルエーテルケトン、及び、ポリエーテルスルホン、尿素樹脂等が挙げられる。
【００３３】
樹脂粒子が柔軟性を有する場合は、最終的に得られる導通検査装置用部材１０の繰り返し信頼性がいっそう向上しやすい。
【００３４】
また、樹脂粒子は、エチレン性不飽和基を有する種々の重合性単量体を１種もしくは２種以上重合させることにより得ることもできる。また、この場合、基材粒子２１の硬度を好適な範囲に容易に制御できる。このような観点から、上記樹脂粒子の材料は、エチレン性不飽和基を複数有する重合性単量体を１種又は２種以上重合させた重合体であることが好ましい。
【００３５】
上記樹脂粒子を、エチレン性不飽和基を有する単量体を重合させて得る場合には、該エチレン性不飽和基を有する単量体としては、非架橋性の単量体及び／又は架橋性の単量体が挙げられる。なお、以下の説明において、「（メタ）アクリル」は「アクリル」と「メタクリル」との一方又は双方を意味し、「（メタ）アクリレート」は「アクリレート」と「メタクリレート」との一方又は双方を意味する。
【００３６】
上記非架橋性の単量体としては、例えば、ビニル化合物として、スチレン、α−メチルスチレン、クロルスチレン等のスチレン系単量体；メチルビニルエーテル、エチルビニルエーテル、プロピルビニルエーテル、１，４−ブタンジオールジビニルエーテル、シクロヘキサンジメタノールジビニルエーテル、ジエチレングリコールジビニルエーテル等のビニルエーテル類；酢酸ビニル、酪酸ビニル、ラウリン酸ビニル、ステアリン酸ビニル等の酸ビニルエステル類；塩化ビニル、フッ化ビニル、等のハロゲン含有単量体；（メタ）アクリル化合物として、メチル（メタ）アクリレート、エチル（メタ）アクリレート、プロピル（メタ）アクリレート、ブチル（メタ）アクリレート、２−エチルヘキシル（メタ）アクリレート、ラウリル（メタ）アクリレート、セチル（メタ）アクリレート、ステアリル（メタ）アクリレート、シクロヘキシル（メタ）アクリレート、イソボルニル（メタ）アクリレート等のアルキル（メタ）アクリレート類；２−ヒドロキシエチル（メタ）アクリレート、グリセロール（メタ）アクリレート、ポリオキシエチレン（メタ）アクリレート、グリシジル（メタ）アクリレート等の酸素原子含有（メタ）アクリレート類；（メタ）アクリロニトリル等のニトリル含有単量体；トリフルオロメチル（メタ）アクリレート、ペンタフルオロエチル（メタ）アクリレート等のハロゲン含有（メタ）アクリレート類；α−オレフィン化合物として、ジイソブチレン、イソブチレン、リニアレン、エチレン、プロピレン等のオレフィン類；共役ジエン化合物として、イソプレン、ブタジエン等が挙げられる。
【００３７】
上記架橋性の単量体としては、例えば、ビニル化合物として、ジビニルベンゼン、１，４−ジビニロキシブタン、ジビニルスルホン等のビニル系単量体；（メタ）アクリル化合物として、テトラメチロールメタンテトラ（メタ）アクリレート、テトラメチロールメタントリ（メタ）アクリレート、テトラメチロールメタンジ（メタ）アクリレート、トリメチロールプロパントリ（メタ）アクリレート、ジペンタエリスリトールヘキサ（メタ）アクリレート、ジペンタエリスリトールペンタ（メタ）アクリレート、グリセロールトリ（メタ）アクリレート、グリセロールジ（メタ）アクリレート、（ポリ）エチレングリコールジ（メタ）アクリレート、（ポリ）プロピレングリコールジ（メタ）アクリレート、（ポリ）テトラメチレングリコールジ（メタ）アクリレート、１，４−ブタンジオールジ（メタ）アクリレート等の多官能（メタ）アクリレート類；アリル化合物として、トリアリル（イソ）シアヌレート、トリアリルトリメリテート、ジアリルフタレート、ジアリルアクリルアミド、ジアリルエーテル；シリコーン化合物として、テトラメトキシシラン、テトラエトキシシラン、トリエチルシラン、ｔ−ブチルジメチルシラン、メチルトリメトキシシラン、メチルトリエトキシシラン、エチルトリメトキシシラン、エチルトリエトキシシラン、イソプロピルトリメトキシシラン、イソブチルトリメトキシシラン、シクロヘキシルトリメトキシシラン、ｎ−ヘキシルトリメトキシシラン、ｎ−オクチルトリエトキシシラン、ｎ−デシルトリメトキシシラン、フェニルトリメトキシシラン、ジメチルジメトキシシラン、ジメチルジエトキシシラン、ジイソプロピルジメトキシシラン、トリメトキシシリルスチレン、γ−（メタ）アクリロキシプロピルトリメトキシシラン、１，３−ジビニルテトラメチルジシロキサン、メチルフェニルジメトキシシラン、ジフェニルジメトキシシラン等のシランアルコキシド類；ビニルトリメトキシシラン、ビニルトリエトキシシラン、ジメトキシメチルビニルシシラン、ジメトキシエチルビニルシラン、ジエトキシメチルジビニルシラン、ジエトキシエチルビニルシラン、エチルメチルジビニルシラン、メチルビニルジメトキシシラン、エチルビニルジメトキシシラン、メチルビニルジエトキシシラン、エチルビニルジエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン等の重合性二重結合含有シランアルコキシド；デカメチルシクロペンタシロキサン等の環状シロキサン；片末端変性シリコーンオイル、両末端シリコーンオイル、側鎖型シリコーンオイル等の変性（反応性）シリコーンオイル；（メタ）アクリル酸、マレイン酸、無水マレイン酸等のカルボキシル基含有単量体等が挙げられる。
【００３８】
架橋性及び非架橋性単量体は、上記例示列挙した単量体に限定されず、その他の重合性単量体、例えば、公知の重合性単量体であってもよい。
【００３９】
上記エチレン性不飽和基を有する重合性単量体を、公知の方法により重合させることで、上記樹脂粒子が得られる。この方法としては、例えば、ラジカル重合開始剤の存在下で懸濁重合する方法、及び非架橋の種粒子を用いてラジカル重合開始剤とともに単量体を膨潤させて重合する方法（いわゆる、シード重合法）等が挙げられる。これらの重合方法の条件は特に制限されず、公知の条件とすることができる。
【００４０】
上記基材粒子２１が金属粒子を除く無機粒子又は有機無機ハイブリッド粒子である場合には、基材粒子２１の材料である無機物としては、シリカ及びカーボンブラック等が挙げられる。この無機物は金属ではないことが好ましい。上記シリカにより形成された粒子としては特に限定されないが、例えば、加水分解性のアルコキシシリル基を２つ以上有するケイ素化合物を加水分解して架橋重合体粒子を形成した後に、必要に応じて焼成を行うことにより得られる粒子が挙げられる。上記有機無機ハイブリッド粒子としては、例えば、架橋したアルコキシシリルポリマーとアクリル樹脂とにより形成された有機無機ハイブリッド粒子等が挙げられる。
【００４１】
上記基材粒子２１が金属粒子である場合、該金属粒子を形成するための金属としては、銀、銅、ニッケル、ケイ素、金及びチタン等が挙げられる。基材粒子２１が金属粒子である場合には、上記金属粒子は銅粒子であることが好ましい。但し、基材粒子２１は金属粒子ではないことが好ましい。
【００４２】
上記基材粒子２１の材料の他例として、ポリロタキサンを含む樹脂が挙げられる。ポリロタキサンは、鎖状高分子が環状分子の開口部を貫通して形成されている構造をいう。ポリロタキサンの種類は特に限定されず、例えば、公知のポリロタキサンが挙げられる。
【００４３】
基材粒子２１を構成する材料がポリロタキサンを含む樹脂である場合、ポリロタキサンは架橋体であることが好ましい。具体的には、ポリロタキサンにおける環状分子と他のポリロタキサンにおける環状分子とが高分子鎖で架橋された構造であることが好ましい。このような架橋ポリロタキサンであれば、基材粒子２１の柔軟性が高くなるので、応力緩和効果が発揮されやすく、これにより、導電部１２のクラックの発生を抑制しやすくなる。このような架橋体であるポリロタキサンにあっても、その種類は特に限定されず、例えば、公知の架橋ポリロタキサンが挙げられる。
【００４４】
上記ポリロタキサンは、例えば、公知の方法で製造され得る。例えば、重合性の官能基を有する環状分子を備えるポリロタキサンと、重合性単量体との混合物とを反応させることで、架橋構造を有するポリロタキサンが製造される。この反応は、例えば、公知の方法で行うことができる。
【００４５】
重合性の官能基を有する環状分子を備えるポリロタキサンの種類は特に制限がない。この具体例を挙げるとすれば、アドバンスト・ソフトマテリアルズ株式会社から市販されている「セルム（登録商標）スーパーポリマーＳＭ３４０５Ｐ」、「セルム（登録商標）キー・ミクスチャーＳＭ３４００Ｃ」、「セルム（登録商標）スーパーポリマーＳＡ３４０５Ｐ」、「セルム（登録商標）スーパーポリマーＳＡ２４０５Ｐ」、「セルム（登録商標）キー・ミクスチャーＳＡ３４００Ｃ」、「セルム（登録商標）キー・ミクスチャーＳＡ２４００Ｃ」、「セルム（登録商標）スーパーポリマーＳＡ３４０５Ｐ」、「セルム（登録商標）スーパーポリマーＳＡ２４０５Ｐ」等である。
【００４６】
基材粒子２１の平均粒子径は０．１μｍ以上、２００μｍ以下であることが好ましい。この場合、導電性粒子２は、貫通孔１１内に収容されやすく、導電部１２の導通性が損なわれにくく、また、繰り返し導通検査を行っても導電部１２のクラック及びボイドも発生しにくい。基材粒子２１の平均粒子径は、より好ましくは０．５μｍ以上、特に好ましくは１０μｍ以上であり、また、より好ましくは１００μｍ以下、さらに好ましくは７５μｍ以下、特に好ましくは５０μｍ以下である。
【００４７】
上記でいう基材粒子２１の平均粒子径とは、形状が真球状である場合には直径を意味し、真球状以外の形状である場合には、最大径と最小径の平均値を意味する。そして、基材粒子２１の平均粒子径は、基材粒子２１を走査型電子顕微鏡で観察し、無作為に選択した５０個の基材粒子２１の粒径をノギスで測定した平均値を意味する。なお、基材粒子２１が上述のように他の材料（例えば、導電層）で被覆されている場合の平均粒子径は、その被覆層も含める。
【００４８】
基材粒子２１の粒子径の変動係数（ＣＶ値）は、例えば、５０％以下である。上記変動係数（ＣＶ値）は下記式で表される。
ＣＶ値（％）＝（ρ／Ｄｎ）×１００
ρ：粒子の粒子径の標準偏差
Ｄｎ：粒子の粒子径の平均値
導電部１２のクラック及びボイドの発生をより一層抑える観点からは、基材粒子２１の粒子径のＣＶ値は、好ましくは４０％以下、より好ましくは３０％以下である。基材粒子２１の粒子径のＣＶ値の下限は特に限定されない。上記ＣＶ値は０％以上であってもよく、５％以上であってもよく、７％以上であってもよく、１０％以上であってもよい。
【００４９】
基材粒子２１の硬さは、特に制限されず、例えば、１０Ｎ／ｍｍ２以上、２５０００Ｎ／ｍｍ２以下である。導電部１２のクラック及びボイドの発生をより一層抑える観点からは、上記１０％Ｋ値は、好ましくは１００Ｎ／ｍｍ２以上、より好ましくは１０００Ｎ／ｍｍ２以上、好ましくは１００００Ｎ／ｍｍ２以下、特に好ましくは５０００Ｎ／ｍｍ２以下である。
【００５０】
ここでいう１０％Ｋ値は、基材粒子２１を１０％圧縮したときの圧縮弾性率である。以下のようにして測定できる。まず、微小圧縮試験機を用いて、円柱（直径５０μｍ、ダイヤモンド製）の平滑圧子端面で、２５℃、最大試験荷重２０ｍＮを６０秒かけて負荷する条件下で基材粒子２１を圧縮する。このときの荷重値（Ｎ）及び圧縮変位（ｍｍ）を測定する。得られた測定値から、上記圧縮弾性率を下記式により求めることができる。
１０％Ｋ値（Ｎ／ｍｍ２）＝（３／２１／２）・Ｆ・Ｓ−３／２・Ｒ−１／２
Ｆ：粒子が１０％圧縮変形したときの荷重値（Ｎ）
Ｓ：粒子が１０％圧縮変形したときの圧縮変位（ｍｍ）
Ｒ：粒子の半径（ｍｍ）
上記微小圧縮試験機として、例えば、フィッシャー社製「フィッシャースコープＨ−１００」等が用いられる。なお、３０％Ｋ値を求める場合も、粒子を３０％圧縮変形させたときの上記各パラメータを求めることで算出できる。
【００５１】
基材粒子２１は、粒子１００万個あたり、凝集している粒子が１００個以下であることが好ましい。上記凝集している粒子は、１つの粒子が少なくとも１つの他の粒子と接している粒子である。例えば、基材粒子２１の１００万個あたり、３つの粒子が凝集している粒子（３個の粒子の凝集体）が３個含まれる場合に、基材粒子２１の１００万個あたり、凝集している粒子の数は９個である。上記凝集粒子の測定方法としては、１視野に５万個程度の粒子が観察されるように倍率を設定した顕微鏡を用いて凝集粒子をカウントし、２０視野の合計として凝集粒子を測定する方法等が挙げられる。
【００５２】
導電層２２は、例えば、基材粒子２１の表面を被覆するように存在している。
【００５３】
導電層２２は、金属を含む材料で形成される。該金属としては、例えば、金、銀、錫、銅、銅、ゲルマニウム、インジウム、パラジウム、テルル、タリウム、ビスマス、亜鉛、ヒ素、セレン、鉄、鉛、ルテニウム、タングステン、モリブデン、アルミニウム、コバルト、チタン、アンチモン、カドミウム、ケイ素、ニッケル、クロム、白金、ロジウム等が例示される。また、金属以外に導電層２２を形成する材料としては、グラファイト、アルミナ、酸化チタン、タングステンカーバイド、シリコンカーバイド等が挙げられる。導電層２２は、これらの各々の１種のみであってもよいし、あるいは、２種以上を含んでもよい。また、導電層２２は、上記例示列挙した各々の金属のうちの２種以上の金属の合金であってもよい。
【００５４】
導電層２２は、銅、ニッケル、パラジウム、ルテニウム、ロジウム、銀、金、白金、イリジウム、コバルト、鉄、タングステン、モリブデン、錫、ゲルマニウム、インジウム、テルル、タリウム、ビスマス、ヒ素、セレン、リン、ホウ素、グラファイト、アルミナ、酸化チタン、タングステンカーバイド及びシリコンカーバイドからなる群より選ばれる少なくとも１種を含むことが好ましい。この場合、導電部１２の導通性が損なわれにくく、また、繰り返し導通検査を行っても導電部１２のクラック及びボイドも発生しにくい。
【００５５】
導電層２２は、１つの層（単層）に形成されていてもよいし、あるいは、複数の層（多層）に形成されていてもよい。
【００５６】
導電層２２の厚みは、好ましくは０．５ｎｍ以上、より好ましくは１０ｎｍ以上であり、好ましくは１０μｍ以下、より好ましくは１μｍ以下、更に好ましくは５００ｎｍ以下、特に好ましくは３００ｎｍ以下である。導電層２２の厚みが上記下限以上及び上記上限以下であると、導電部１２の導通性が十分に確保され、また、繰り返し導通検査を行っても導電部１２のクラック及びボイドも発生しにくい。導電層２２の厚みは、導電層２２が多層である場合には各層の厚みの合計、つまり、導電層２２全体の厚みをいう。
【００５７】
基材粒子２１の表面上に導電層２２を形成する方法は特に限定されない。導電層２２を形成する方法としては、例えば、無電解めっきによる方法、電気めっきによる方法、物理的蒸着による方法、並びに金属粉末もしくは金属粉末とバインダーとを含むペーストを基材粒子２１の表面にコーティングする方法等が挙げられる。導電層２２の形成が簡便であるという観点から、無電解めっきによる方法が好ましい。上記物理的蒸着による方法としては、真空蒸着、イオンプレーティング及びイオンスパッタリング等の方法が挙げられる。導電層２２が多層構造である場合も同様の方法で導電層２２を形成することができる。例えば、上記の導電層２２の形成方法を採用することによって基材粒子２１表面に第１層目の導電層２２を形成し、この第１層目の表面にさらに次の層を順次形成することで、多層構造の導電層２２を形成することができる。
【００５８】
導電性粒子２の硬さは、特に制限されず、例えば、１０％Ｋ値が１０Ｎ／ｍｍ２以上、２５０００Ｎ／ｍｍ２以下である。導電部１２のクラック及びボイドの発生をより一層抑える観点からは、上記１０％Ｋ値は、好ましくは１００Ｎ／ｍｍ２以上、より好ましくは１０００Ｎ／ｍｍ２以上、好ましくは１００００Ｎ／ｍｍ２以下、特に好ましくは５０００Ｎ／ｍｍ２以下である。
【００５９】
導電層２２の外表面には、複数の突起２３が形成されている。突起２３は、基部を底面として、この基部から表面側に突出するように形成されている。上記基部が形成されている位置は、導電層２２の表面上である。
【００６０】
導電層２２の外表面に複数の突起２３が形成されていることで、導電性粒子２どうしがより接触しやすくなる。この結果、導電部１２の導通性が十分に確保され、また、圧縮応力をより緩和させやすくできるので、繰り返し導通検査を行っても導電部１２のクラック及びボイドも発生しにくい。
【００６１】
突起２３を形成する方法としては、特に限定的ではなく、例えば、公知の方法を採用することができる。具体的には、基材粒子２１の表面に芯物質を付着させた後、無電解めっきにより導電層２２を形成する方法、並びに基材粒子２１の表面に無電解めっきにより導電層２２を形成した後、芯物質を付着させ、更に無電解めっきにより導電層２２を形成する方法等が挙げられる。さらに、上記突起２３を形成する他の方法としては、基材粒子２１の表面上に、第１の導電層２２を形成した後、該第１の導電層２２上に芯物質を配置し、次に第２の導電層２２を形成する方法、並びに基材粒子２１の表面上に導電層２２を形成する途中段階で、芯物質を添加する方法等が挙げられる。
【００６２】
上記基材粒子２１の表面に芯物質を付着させる方法としては、例えば、基材粒子２１の分散液中に芯物質を添加し、基材粒子２１の表面に芯物質を、例えば、ファンデルワールス力により集積させ、付着させる方法が挙げられる。その他、基材粒子２１を入れた容器に、芯物質を添加し、容器の回転等による機械的な作用により基材粒子２１の表面に芯物質を付着させる方法等が挙げられる。なかでも、付着させる芯物質の量を制御しやすいという観点から、分散液中の基材粒子２１の表面に芯物質を集積させ、付着させる方法が好ましい。芯物質が導電層２２中に埋め込まれていれば、導電層２２の外表面に突起を容易に形成することが可能である。
【００６３】
上記芯物質の材料としては、導電性物質及び非導電性物質が挙げられる。上記導電性物質としては、金属、金属の酸化物、黒鉛等の導電性非金属及び導電性ポリマー等が挙げられる。上記導電性ポリマーとしては、ポリアセチレン等が挙げられる。上記非導電性物質としては、シリカ、アルミナ及びジルコニア等が挙げられる。芯物質は金属粒子であることが好ましい。この場合の金属としては、金、銀、錫、銅、銅、ゲルマニウム、インジウム、パラジウム、テルル、タリウム、ビスマス、亜鉛、ヒ素、セレン、鉄、鉛、ルテニウム、タングステン、モリブデン、アルミニウム、コバルト、チタン、アンチモン、カドミウム、ケイ素、ニッケル、クロム、白金、ロジウム等が例示される。より好ましくは銅、ニッケル、パラジウム、ルテニウム、ロジウム、銀、金、白金、イリジウム、コバルト、鉄、タングステン、モリブデン、錫、ゲルマニウム、インジウム、テルル、タリウム、ビスマス、ヒ素、セレン、リン、及びホウ素である。突起２３を構成する金属は、金、銀、ニッケル及び銅からなる群より選ばれる１種以上を含むことが特に好ましい。
【００６４】
上記芯物質の形状は特に限定されない。芯物質の形状は塊状であることが好ましい。芯物質としては、例えば、粒子状の塊、複数の微小粒子が凝集した凝集塊、及び不定形の塊等が挙げられる。
【００６５】
上記芯物質の平均径（平均粒子径）は、好ましくは０．００１μｍ以上、より好ましくは０．０５μｍ以上、好ましくは０．９μｍ以下、より好ましくは０．２μｍ以下とすることができる。上記芯物質の平均径（平均粒子径）は、数平均径（数平均粒子径）を示す。芯物質の平均径は、任意の芯物質５０個を電子顕微鏡又は光学顕微鏡にて観察し、平均値を算出することにより求められる。
【００６６】
導電性粒子２において、芯物質の平均径を測定する場合には、例えば、以下のようにして、芯物質の平均径を測定することができる。導電性粒子を含有量が３０重量％となるように、Ｋｕｌｚｅｒ社製「テクノビット４０００」に添加し、分散させて、導電性粒子検査用埋め込み樹脂を作製する。その検査用埋め込み樹脂中の分散した導電性粒子の中心付近を通るようにイオンミリング装置（日立ハイテクノロジーズ社製「ＩＭ４０００」）を用いて、導電性粒子の断面を切り出す。そして、電界放射型走査型電子顕微鏡（ＦＥ−ＳＥＭ）を用いて、画像倍率５万倍に設定し、２０個の導電性粒子を無作為に選択し、それぞれの導電性粒子の突起２０個を観察する。得られた導電性粒子における芯物質の径を計測し、それを算術平均して芯物質の平均径とする。
【００６７】
突起２３の形状は特に限定的ではなく、例えば、断面が球状又は楕円形状となるように形成されていてもよいし、先端に向かうほど尖っていくような針状に形成されていてもよい。このような突起の形状は、例えば、芯物質の材料等に応じて制御することが可能である。
【００６８】
突起の平均高さは、１ｎｍ以上、１０００ｎｍ以下とすることができ、好ましくは５ｎｍ以上、より好ましくは５０ｎｍ以上、好ましくは９００ｎｍ以下、より好ましくは５００ｎｍ以下である。上記突起の平均高さが上記下限以上及び上記上限以下であると、導電性粒子２どうしがより接触しやすくなる。
【００６９】
突起２３の平均高さは、例えば以下のように測定することができる。導電性粒子を含有量が３０重量％となるように、Ｋｕｌｚｅｒ社製「テクノビット４０００」に添加し、分散させて、導電性粒子検査用埋め込み樹脂を作製する。その検査用埋め込み樹脂中の分散した導電性粒子の中心付近を通るようにイオンミリング装置（日立ハイテクノロジーズ社製「ＩＭ４０００」）を用いて、導電性粒子の断面を切り出す。そして、電界放射型走査型電子顕微鏡（ＦＥ−ＳＥＭ）を用いて、画像倍率５万倍に設定し、２０個の導電性粒子を無作為に選択し、それぞれの導電性粒子の突起５０個を観察する。突起の底面である基部から突起の頂部までの高さを突起の高さとし、算術平均して上記突起の平均高さとする。
【００７０】
突起２３の基部の平均径は、３ｎｍ以上、５０００ｎｍ以下とすることができ、好ましくは５０ｎｍ以上、より好ましくは８０ｎｍ以上、好ましくは１０００ｎｍ以下、より好ましくは５００ｎｍ以下である。ここでいう基部の平均径は、上記の突起２３の平均高さの測定方法と同様の手順で、埋め込み樹脂を用いたＦＥ−ＳＥＭ観察によって無作為に選択した２０個の導電性粒子の突起をそれぞれ観察し、各基部の両端間距離を計測し、それらを算術平均して求めた値をいう。
【００７１】
導電層２２の外表面の全表面積１００％中、前記突起２３は３０％以上を占めることができる。この場合、導電性粒子どうしがより接触しやすくなる。導電層２２の外表面に対する突起の占有面積は、例えば、以下のように測定することができる。まず、導電性粒子の正投影面図を電界放射型走査型電子顕微鏡（ＦＥ−ＳＥＭ）で撮影する。ＦＥ−ＳＥＭで撮影した６０００倍の写真を市販の画像解析ソフトにより解析する。平坦化等の画像処理を施した後、突起部分の面積（平面視における面積）を求め、導電性粒子の面積に対する突起部分の面積の割合を突起の占有面積とする。２０個の導電性粒子について導電層２２の外表面に対する突起の占有面積を求める。
【００７２】
導電性粒子２の他の形態として、凹部を有する基材粒子２１と、該凹部２４を有する基材粒子２１の表面上に配置された導電層２２とを備える構造が挙げられる。この形態の導電性粒子２では、凹部にも導電層２２が形成され得る。以下、具体例を挙げて説明する。
【００７３】
図４には、凹部２４を有する基材粒子２１と、該凹部２４を有する基材粒子２１の表面上に配置された導電層２２とを備えた導電性粒子２の一例を示しており、この導電性粒子２の外観を模式的に表している。なお、導電性粒子２の一部断面構造を示すために、図４において、破線部で囲まれている部分を破断させて表記している。
【００７４】
図４の形態の導電性粒子２において、基材粒子２１の表面には複数の凹部２４が形成されている。導電層２２は、基材粒子２１の表面を覆うように配置されている。この形態では、導電層２２は、第１の導電層２２ａと、第２の導電層２２ｂとで二層構造に形成されており、第１の導電層２２ａが内側、第２の導電層２２ｂが外側に配置している。つまり、第１の導電層２２ａが基材粒子２１の表面に接触しており、第２の導電層２２ｂが第１の導電層２２ａの表面を覆うように存在している。
【００７５】
凹部２４の表面にも導電層２２が形成されている。図４の形態では、凹部２４には第１の導電層２２ａが形成されている。
【００７６】
上記のような複数の凹部２４を有する基材粒子２１の表面に導電層２２が形成された導電性粒子２では、導電性粒子２どうしがより接触しやすくなることに加えて、導電部１２にかかる応力を緩和させる作用が高くなる。つまり、導電性粒子２が凹部２４を有していることで、導電性粒子２が変形に対して追従しやすくなる。この結果として、導電部１２に応力が加えられたとしても、クラック及びボイドも発生しにくく、導電部１２の導通性が損なわれにくく、特に、繰り返し信頼性が向上する。
【００７７】
凹部２４を有する基材粒子２１を調製する方法は特に限定されない。例えば、上述の基材粒子２１を後処理することで、基材粒子２１に凹部２４を形成することができる。
【００７８】
上記後処理による凹部２４の形成方法は特に限定的ではなく、例えば、公知の方法を採用することができる。具体的には、基材粒子２１の表面をエッチング処理する方法、酸素雰囲気でプラズマ処理、オゾン処理及び加熱処理をする方法、加湿処理する方法、真空中で熱処理する方法、加圧及び加湿条件下で熱処理する方法、酸化剤で湿式処理する方法、ボールミル等で物理的に処理する方法等が挙げられる。
【００７９】
凹部２４の平均深さは特に限定されない。例えば、凹部２４の平均深さは、基材粒子２１の平均半径の０．１％以上、８０％以下とすることができる。なお、ここでいう凹部２４の深さとは、凹部２４を有する基材粒子２１を球状と見立てて、その球状の基材粒子２１の表面から凹部２４の最も底面となる点との距離を示す。具体的には、上記の突起の平均高さの測定方法と同様の手順で、埋め込み樹脂を用いたＦＥ−ＳＥＭ観察によって無作為に選択した２０個の導電性粒子の突起をそれぞれ観察し、各凹部２４の深を算術平均して求めた値をいう。
【００８０】
図５には、導電性粒子２のさらなる変形例を示しており、この導電性粒子２の外観を模式的に表している。なお、導電性粒子２の一部断面構造を示すために、図５において、破線部で囲まれている部分を破断させて表記している。
【００８１】
具体的に図５の導電性粒子２は、複数の凹部２４を有する基材粒子２１と、該複数の凹部２４を有する基材粒子２１の表面上に配置された導電層２２とを備える。導電層２２の外表面には複数の突起２３が形成されている。導電層２２は、第１の導電層２２ａと、第２の導電層２２ｂとで二層構造に形成されている。つまり、図５の形態の導電性粒子２は、図３及び図４の導電性粒子２の両方の特徴を備えている。
【００８２】
図５の形態の導電性粒子２であれば、複数の突起２３が存在することで、導電性粒子２どうしがより接触しやすくなり、また、基材粒子２１が複数の凹部２４を有することで、導電性粒子２が変形に対して追従しやすくなる。そのため、図５の形態の導電性粒子２を含む導電部１２では、繰り返し導通検査を行ってもクラック及びボイドが発生しにくく、導電部１２の導通性が損なわれにくい。
【００８３】
図５の形態の導電性粒子２は、図２の形態の導電性粒子２において、基材粒子２１として複数の凹部２４を有する基材粒子２１に代えれば、その他は同様の方法によって製造され得る。
【００８４】
導電部１２は、導電性粒子２以外の材料が含まれていてもよい。例えば、導電部１２は、導電性粒子２以外にバインダーを含むことができる。導電部１２がバインダーを含むことで、導電性粒子２がより強固に集合し、これにより導電部１２が貫通孔１１に保持されやすくなる。
【００８５】
バインダーとしては特に限定されず、例えば、光硬化性樹脂、熱硬化性樹脂が挙げられる。上記光硬化性樹脂は、光硬化性樹脂及び光重合開始剤を含むことが好ましい。上記熱硬化性樹脂は、熱硬化性樹脂及び熱硬化剤を含むことが好ましい。上記バインダーとしては、例えば、シリコーン系共重合体、ビニル樹脂、その他、熱可塑性樹脂、硬化性樹脂、熱可塑性ブロック共重合体及びエラストマー等が挙げられる。上記バインダーは、１種のみが用いられてもよく、２種以上が併用されてもよい。
【００８６】
導電部１２は、貫通孔１１に密に充填されていることが好ましく、この場合、導通検査装置用部材１０よってより確実な導通検査を行うことができる。導電部１２は、少なくとも導通検査装置用部材１０の表裏にわたって導通できる程度に貫通孔１１に収容されていることが好ましい。導電部１２において、導電性粒子２は、導電部１２の表面から裏面にわたって連続して導電性粒子２が互いに接触しながら存在していることが好ましい。この場合、導電部１２の導通性が向上する。
【００８７】
導電部１２を、貫通孔１１に収容する方法は特に限定されない。例えば、導電性粒子２とバインダーを含む導電材料を基体に塗工する方法で貫通孔１１内に充填し、適宜の条件で硬化させることで、導電部１２を貫通孔１１内に形成させることができる。これにより、導電部１２が貫通孔１１に収容される。導電材料には必要に応じて溶剤が含まれていてもよい。
【００８８】
導電材料が、導電性粒子２とバインダーとを含む場合、１００重量部の導電性粒子２に対してバインダーを固形分換算で５〜９９重量部、好ましくは１０〜５０重量部とすることができる。
【００８９】
以上のようにして、基体１３、貫通孔１１及び導電部１２を少なくとも備える導通検査装置用部材１０を、いわゆるプローブカードとして得ることができる。なお、導通検査装置用部材１０は、本発明の効果が阻害されない程度であれば、その他の構成要素を備えていてもよい。
【００９０】
図６，７は、上記構成を有する導通検査装置用部材１０を使用して導通検査を実施している様子を示す模式図である。ここでは、検査対象として、半田ボール５１が配設された構造を有するＢＧＡ基板を想定している（図８参照）。
【００９１】
図６（ａ）のように、導通検査では半田ボール５１を導通検査装置用部材１０の導電部１２に接触させ、圧縮させて導通性を検査する。導電部１２に含まれる導電性粒子２は、基材粒子２１及び導電層２２を備えることで柔軟性を有していることから、半田ボール５１が導電部１２に圧縮応力をかけた後においても、半田ボール５１に導電部１２の接触痕が残りにくい。導電部１２が柔軟な導電性粒子２を有していることで、応力が加わってもその応力が緩和されるからである。一方、導電部１２が従来のような硬い材料（例えばＮｉ金属粉４５等）で形成されていると、半田ボール５１が導電部１２に圧縮応力をかけた後、図６（ｂ）のように、半田ボール５１に接触痕４４が残る。その結果、検査対象部材である回路（ＢＧＡ基板）がダメージを受けて性能の低下をもたらす。
【００９２】
また、導電部１２が硬い材料で形成されていると、半田ボール５１が導電部１２に圧縮応力が繰り返しかけられることで、図６（ｃ）のように、導電部１２にクラック４１やボイド４２が発生する。これにより、導電部１２の導通性が損なわれて、導通検査の精度の低下あるいは検査の実施不能をもたらす。これに対し、導電部１２に導電性粒子２が含まれると、半田ボール５１が導電部１２に圧縮応力をかけた後においても、その応力が緩和されることで、導電部１２にクラック４１やボイド４２が発生しにくい。その結果、繰り返し導通検査を行っても導電部１２の導通性が損なわれるおそれが小さく、導通検査の精度の低下が起こりにくい。
【００９３】
図７は、上記構成を有する導通検査装置用部材１０を使用して導通検査を実施している様子の他例を示す模式図である。この形態では、導電部１２は、異なる２種類の導電性粒子２を含む。
【００９４】
具体的に図７の形態では、導電部１２に含まれる導電性粒子２は、導電層２２の外表面に複数の突起を有していない導電性粒子をさらに含む。つまり、図７の形態では、導電部１２に含まれる導電性粒子２は、前記導電層２２の外表面に複数の突起２３を有する導電性粒子（以下、「第１の導電性粒子２ａ」という）と、前記導電層２２の外表面に突起２３を有していない導電性粒子（以下、「第２の導電性粒子２ｂ」という）とを含む。この形態の導電性粒子２は、第１の導電性粒子２ａ及び第２の導電性粒子２ｂを含む混合物である。
【００９５】
図７の形態では、導電性粒子２は、硬化したバインダー３０中に分散するように配置されている。なお、第１の導電性粒子２ａ及び導電性粒子２ｂをまとめて表記する場合は、導電性粒子２ということがある。
【００９６】
図７の形態では、例えば、第２の導電性粒子２ｂ間に第１の導電性粒子２ａが入り込んで両者と接触するように存在する形態となり得る。第１の導電性粒子２ａは、突起２３を有していることで、第２の導電性粒子２ｂとより接触しやすくなり、導電性粒子２どうしの密着性がより高まる。これにより、導電部１２の導通性が特に向上し、また、応力緩和効果も特に高くなるので、クラック４１やボイド４２がより一層発生しにくくなり、導通検査装置用部材１０の耐久性（繰り返し信頼性）が特に向上する。
【００９７】
第２の導電性粒子２ｂは、例えば、図３に示される構造を有する。第２の導電性粒子２ｂは、突起を有していないこと以外は、第１の導電性粒子２ａと同様の構成とすることができる。
【００９８】
なお、導電部１２に含まれる導電性粒子２は１種単独であってもよいし、図７の形態のように、異なる２種の混合物であってもよいし、さらには異なる３種以上の混合物であってもよい。
【００９９】
導電部１２は、導電性粒子２以外のその他の導電性材料が含まれていてもよい。例えば、その他の導電性材料として、金属粉が挙げられる。この場合、導電部１２の導通性が向上する。金属粉の具体例としては、Ｎｉ、Ｃｕ、Ａｕ、Ａｇ、Ｐｄ等の粉末を挙げることができる。また、金属は２種以上の金属の合金であってもよい。
【０１００】
その他の導電性材料が金属粉である場合、金属粉は、その表面がさらに他の金属で被覆された構造を有していてもよい。例えば、金属粉の表面を金属メッキ処理することで、金属粉の表面を他の金属で被覆することができる。
【０１０１】
導電部１２が、導電性粒子２とこれ以外のその他の導電性材料との混合物であることによっても、導電部１２の導通性を高めることができ、精度の高い導通検査の実施が可能となる。
【０１０２】
また、導通検査装置用部材１０の導通性を更に高めるべく、貫通孔１１の内面が金属メッキ処理されていてもよい。この場合、仮に何らかの要因で導電部１２内部に欠損が生じたとしても、貫通孔１１内面の金属メッキによって導通可能になるので、導通検査を正常に行うことが可能となる。
【０１０３】
本発明に係る導通検査装置用部材１０は、各種の導通検査装置に組み入れることができる。導通検査装置用部材１０が適用され得る導通検査装置の種類は特に限定されない。導通検査装置の構成も、導通検査装置用部材１０が組み込まれること以外は同様とすることができる。
【０１０４】
導通検査装置は、導通検査装置用部材１０を備えることで、精度良くＢＧＡ基板等の電子回路デバイスの導通検査を行うことができる。特に、導通検査装置が導通検査装置用部材１０を備えることで、繰り返し試験を行ってもその検査精度を持続することができ、耐久性にも優れる。
【実施例】
【０１０５】
以下、実施例により本発明をより具体的に説明するが、本発明はこれら実施例の態様に限定されるものではない。【０１０６】
（導電性粒子の合成例１−１）
エチレングリコールジメタクリレート１００ｇと、イソボルニルアクリレート８００ｇと、シクロヘキシルメタクリレート１００ｇと、過酸化ベンゾイル３５ｇとを混合し、均一に溶解させて、モノマー混合液を得た。５ｋｇのポリビニルアルコール１重量％水溶液を作製し、反応釜にて入れた。この中に前述したモノマー混合液を入れ、２〜４時間攪拌することで、モノマーの液滴が所定の粒子径になるように、粒子径を調整した。この後９０℃の窒素雰囲気下で９時間反応を行い、粒子を得た。得られた粒子を熱水にて数回洗浄した後、分級操作を行った。得られた重合体粒子（基材粒子Ｓ３という）の平均粒子径は７０．１μｍ、ＣＶ値は３．１％であった。【０１０７】
パラジウム触媒液５重量％を含むアルカリ溶液１００重量部に、１０重量部の基材粒子Ｓ１を超音波分散器により分散させた後、溶液をろ過することにより、基材粒子Ｓ３を取り出した。次いで、基材粒子Ｓ３をジメチルアミンボラン１重量％溶液１００重量部に添加し、基材粒子Ｓ３１の表面を活性化させた。表面が活性化された基材粒子Ｓ３を十分に水洗した後、蒸留水５００重量部に加え、分散させることにより、懸濁液（Ａ１）を得た。【０１０８】
懸濁液（Ａ１）を、硫酸銅２０ｇ／Ｌ、及びエチレンジアミン四酢酸３０ｇ／Ｌを含む溶液中に入れ、粒子混合液（Ｂ１）を得た。【０１０９】
また、無電解銅めっき液として、硫酸銅１００ｇ／Ｌ、エチレンジアミン四酢酸７５ｇ／Ｌ、グルコン酸ナトリウム５０ｇ／Ｌ、及びホルムアルデヒド５０ｇ／Ｌを含む混合液を、アンモニアにてｐＨ１０．５に調整した銅めっき液（Ｃ１）を用意した。【０１１０】
また、無電解銀めっき液として、硝酸銀１５ｇ／Ｌ、コハク酸イミド５０ｇ／Ｌ、及びホルムアルデヒド２０ｇ／Ｌを含む混合液を、アンモニア水にてｐＨ８．０に調整した銀めっき液（Ｄ１）を用意した。【０１１１】
５５℃に調整した分散状態の粒子混合液（Ｂ１）に上記銅めっき液（Ｃ１）を徐々に滴下し、無電解銅めっきを行った。銅めっき液（Ｃ１）の滴下速度は３０ｍＬ／分、滴下時間は３０分間で、無電解銅めっきを行った。このようにして、樹脂粒子の表面に第１の導電層（１層目）として銅導電層を備える粒子を含む粒子混合液（Ｅ１）を得た。【０１１２】
その後、粒子混合液（Ｅ１）をろ過することにより、粒子を取り出し、水洗することにより、上記基材粒子Ｓ１の表面上に銅導電層が配置されている粒子を得た。この粒子を十分に水洗した後、蒸留水５００重量部に加え、分散させることにより、粒子混合液（Ｆ１）を得た。【０１１３】
次に、６０℃に調整した分散状態の粒子混合液（Ｆ１）に上記銀めっき液（Ｄ１）を徐々に滴下し、無電解銀めっきを行った。銀めっき液（Ｄ１）の滴下速度は１０ｍＬ／分、滴下時間は３０分間で、無電解銀めっきを行った。その後、ろ過することにより粒子を取り出し、水洗し、乾燥することにより、基材粒子Ｓ１の表面上に銅及び銀導電層（導電層全体の厚み：０．１μｍ）を備える導電性粒子を得た。【０１１４】
（導電性粒子の合成例１−２）
基材粒子Ｓ１として、粒子径が７０．０μｍであるジビニルベンゼン共重合体樹脂粒子（積水化学工業社製「ミクロパールＳＰ−２７０」）を用意した。【０１１５】
パラジウム触媒液５重量％を含むアルカリ溶液１００重量部に、１０重量部の基材粒子Ｓ１を超音波分散器により分散させた後、溶液をろ過することにより、基材粒子Ｓ１を取り出した。次いで、基材粒子Ｓ１をジメチルアミンボラン１重量％溶液１００重量部に添加し、基材粒子Ｓ１の表面を活性化させた。表面が活性化された基材粒子Ｓ１を十分に水洗した後、蒸留水５００重量部に加え、分散させることにより、懸濁液（Ａ２）を得た。【０１１６】
次に、金属ニッケル粒子スラリー（三井金属社製「２０２０ＳＵＳ」、平均粒子径１５０ｎｍ）１重量部を３分間かけて上記懸濁液（Ａ２）に添加し、芯物質が付着された基材粒子Ｓ１を含む懸濁液（Ｂ２）を得た。【０１１７】
懸濁液（Ｂ２）を、硫酸銅２０ｇ／Ｌ、及びエチレンジアミン四酢酸３０ｇ／Ｌを含む溶液中に入れ、粒子混合液（Ｃ２）を得た。【０１１８】
また、合成例１−１の銅めっき液（Ｃ１）と同様の銅めっき液（Ｄ２）を用意した。【０１１９】
また、合成例１−１の銀めっき液（Ｄ１）と同様の銀めっき液（Ｅ２）を用意した。【０１２０】
５５℃に調整した分散状態の粒子混合液（Ｃ２）に上記銅めっき液（Ｄ２）を徐々に滴下し、無電解銅めっきを行った。銅めっき液（Ｄ２）の滴下速度は３０ｍＬ／分、滴下時間は３０分間で、無電解銅めっきを行った。このようにして、樹脂粒子の表面に第１の導電層（１層目）として銅導電層が配置されており、表面に突起を有する導電層を備える粒子を含む粒子混合液（Ｆ２）を得た。【０１２１】
その後、粒子混合液（Ｆ２）をろ過することにより、粒子を取り出し、水洗することにより、上記基材粒子Ｓ１の表面上に銅導電層が配置されており、表面に突起を有する導電層を備える粒子を得た。この粒子を十分に水洗した後、蒸留水５００重量部に加え、分散させることにより、粒子混合液（Ｇ２）を得た。【０１２２】
次に、６０℃に調整した分散状態の粒子混合液（Ｇ２）に上記銀めっき液（Ｅ２）を徐々に滴下し、無電解銀めっきを行った。銀めっき液（Ｅ２）の滴下速度は１０ｍＬ／分、滴下時間は３０分間で、無電解銀めっきを行った。その後、ろ過することにより粒子を取り出し、水洗し、乾燥することにより、基材粒子Ｓ１の表面上に銅及び銀導電層（突起が無い部分における導電層全体の厚み：０．１μｍ）が配置されており、表面に複数の突起を有する導電層を備える導電性粒子を得た。【０１２３】
（導電性粒子の合成例１−３）
基材粒子Ｓ２として、粒子径が３５．０μｍであるジビニルベンゼン共重合体樹脂粒子（積水化学工業社製「ミクロパールＳＰ−２３５」）を用意した。【０１２４】
パラジウム触媒液５重量％を含むアルカリ溶液１００重量部に、１０重量部の基材粒子Ｓ２を超音波分散器により分散させた後、溶液をろ過することにより、基材粒子Ｓ２を取り出した。次いで、基材粒子Ｓ２をジメチルアミンボラン１重量％溶液１００重量部に添加し、基材粒子Ｓ２の表面を活性化させた。表面が活性化された基材粒子Ｓ２を十分に水洗した後、蒸留水５００重量部に加え、分散させることにより、懸濁液（Ａ３）を得た。【０１２５】
次に、金属ニッケル粒子スラリー（三井金属社製「２０２０ＳＵＳ」、平均粒子径１５０ｎｍ）１重量部を３分間かけて上記懸濁液（Ａ３）に添加し、芯物質が付着された基材粒子Ｓ２を含む懸濁液（Ｂ３）を得た。【０１２６】
懸濁液（Ｂ３）を、硫酸銅２０ｇ／Ｌ、及びエチレンジアミン四酢酸３０ｇ／Ｌを含む溶液中に入れ、粒子混合液（Ｃ３）を得た。【０１２７】
また、無電解銅めっき液として、硫酸銅２００ｇ／Ｌ、エチレンジアミン四酢酸１５０ｇ／Ｌ、グルコン酸ナトリウム１００ｇ／Ｌ、及びホルムアルデヒド５０ｇ／Ｌを含む混合液を、アンモニアにてｐＨ１０．５に調整した銅めっき液（Ｄ３）を用意した。【０１２８】
また、無電解銀めっき液として、硝酸銀３０ｇ／Ｌ、コハク酸イミド７５ｇ／Ｌ、及びホルムアルデヒド２０ｇ／Ｌを含む混合液を、アンモニア水にてｐＨ８．０に調整した銀めっき液（Ｅ３）を用意した。【０１２９】
５５℃に調整した分散状態の粒子混合液（Ｃ３）に上記銅めっき液（Ｄ３）を徐々に滴下し、無電解銅めっきを行った。銅めっき液（Ｄ３）の滴下速度は２０ｍＬ／分、滴下時間は４５分間で、無電解銅めっきを行った。このようにして、樹脂粒子の表面に第１の導電層（１層目）として銅導電層を備える粒子を含む粒子混合液（Ｆ３）を得た。【０１３０】
その後、粒子混合液（Ｆ３）をろ過することにより、粒子を取り出し、水洗することにより、上記基材粒子Ｓ１の表面上に銅導電層が配置されている粒子を得た。この粒子を十分に水洗した後、蒸留水５００重量部に加え、分散させることにより、粒子混合液（Ｇ３）を得た。【０１３１】
次に、６０℃に調整した分散状態の粒子混合液（Ｇ３）に上記銀めっき液（Ｅ３）を徐々に滴下し、無電解銀めっきを行った。銀めっき液（Ｅ３）の滴下速度は５ｍＬ／分、滴下時間は６０分間で、無電解銀めっきを行った。その後、ろ過することにより粒子を取り出し、水洗し、乾燥することにより、基材粒子Ｓ２の表面上に銅及び銀導電層（突起が無い部分における導電層全体の厚み：０．１μｍ）が配置されており、表面に複数の突起を有する導電層を備える導電性粒子を得た。【０１３２】
（導電性粒子の合成例１−４）
基材粒子Ｓ１として、粒子径が７０．０μｍであるジビニルベンゼン共重合体樹脂粒子（積水化学工業社製「ミクロパールＳＰ−２７０」）を用意した。【０１３３】
パラジウム触媒液５重量％を含むアルカリ溶液１００重量部に、１０重量部の基材粒子Ｓ１を超音波分散器により分散させた後、溶液をろ過することにより、基材粒子Ｓ１を取り出した。次いで、基材粒子Ｓ１をジメチルアミンボラン１重量％溶液１００重量部に添加し、基材粒子Ｓ１の表面を活性化させた。表面が活性化された基材粒子Ｓ１を十分に水洗した後、蒸留水５００重量部に加え、分散させることにより、懸濁液（Ａ４）を得た。【０１３４】
次に、金属ニッケル粒子スラリー（三井金属社製「２０２０ＳＵＳ」、平均粒子径１５０ｎｍ）１重量部を３分間かけて上記懸濁液（Ａ４）に添加し、芯物質が付着された基材粒子Ｓ１を含む懸濁液（Ｂ４）を得た。【０１３５】
懸濁液（Ｂ４）を、硫酸ニッケル１０ｇ／Ｌ、及びクエン酸ナトリウム１０ｇ／Ｌを含む溶液中に入れ、粒子混合液（Ｃ４）を得た。【０１３６】
また、硫酸ニッケル９０ｇ／Ｌ、クエン酸ナトリウム１００ｇ／Ｌ、硝酸タリウム１００ｐｐｍ、硝酸ビスマス３０ｐｐｍ及び次亜リン酸ナトリウム５０ｇ／Ｌを含む混合液を、アンモニアにてｐＨ６．０に調整したニッケルめっき液（Ｄ４）を用意した。【０１３７】
また、硝酸銀１５ｇ／Ｌ、コハク酸イミド５０ｇ／Ｌ、及びホルムアルデヒド２０ｇ／Ｌを含む混合液を、アンモニア水にてｐＨ８．０に調整した銀めっき液（Ｅ４）を用意した。【０１３８】
５５℃に調整した分散状態の粒子混合液（Ｃ４）に上記ニッケルめっき液（Ｄ４）を徐々に滴下し、無電解ニッケルめっきを行った。ニッケルめっき液（Ｄ４）の滴下速度は３０ｍＬ／分、滴下時間は３０分間で、無電解ニッケルめっきを行った。このようにして、樹脂粒子の表面に第１の導電層（１層目）としてニッケル導電層を備える粒子を含む粒子混合液（Ｆ４）を得た。【０１３９】
その後、粒子混合液（Ｆ４）をろ過することにより、粒子を取り出し、水洗することにより、上記基材粒子Ｓ１の表面上にニッケル導電層が配置されている粒子を得た。この粒子を十分に水洗した後、蒸留水５００重量部に加え、分散させることにより、粒子混合液（Ｇ４）を得た。【０１４０】
次に、６０℃に調整した分散状態の粒子混合液（Ｇ４）に上記銀めっき液（Ｅ４）を徐々に滴下し、無電解銀めっきを行った。銀めっき液（Ｅ４）の滴下速度は１０ｍＬ／分、滴下時間は３０分間で、無電解銀めっきを行った。その後、ろ過することにより粒子を取り出し、水洗し、乾燥することにより、基材粒子Ｓ１の表面上にニッケル及び銀導電層（突起が無い部分における導電層全体の厚み：０．１μｍ）が配置されており、表面に複数の突起を有する導電層を備える導電性粒子を得た。【０１４１】
（導電性粒子の合成例１−５）
基材粒子Ｓ１として、粒子径が７０．０μｍであるジビニルベンゼン共重合体樹脂粒子（積水化学工業社製「ミクロパールＳＰ−２７０」）を用意した。【０１４２】
パラジウム触媒液５重量％を含むアルカリ溶液１００重量部に、１０重量部の基材粒子Ｓ１を超音波分散器により分散させた後、溶液をろ過することにより、基材粒子Ｓ１を取り出した。次いで、基材粒子Ｓ１をジメチルアミンボラン１重量％溶液１００重量部に添加し、基材粒子Ｓ１の表面を活性化させた。表面が活性化された基材粒子Ｓ１を十分に水洗した後、蒸留水５００重量部に加え、分散させることにより、懸濁液（Ａ５）を得た。【０１４３】
次に、金属ニッケル粒子スラリー（三井金属社製「２０２０ＳＵＳ」、平均粒子径１５０ｎｍ）１重量部を３分間かけて上記懸濁液（Ａ５）に添加し、芯物質が付着された基材粒子Ｓ１を含む懸濁液（Ｂ５）を得た。【０１４４】
懸濁液（Ｂ５）を、硫酸ニッケル１０ｇ／Ｌ、及びクエン酸ナトリウム１０ｇ／Ｌを含む溶液中に入れ、粒子混合液（Ｃ５）を得た。  硫酸ニッケル９０ｇ／Ｌ、クエン酸ナトリウム１００ｇ／Ｌ、硝酸タリウム１００ｐｐｍ、硝酸ビスマス３０ｐｐｍ及び次亜リン酸ナトリウム５０ｇ／Ｌを含む混合液を、アンモニアにてｐＨ６．０に調整した無電解ニッケルめっき液（Ｄ５）を用意した。【０１４５】
シアン化金カリウム１０ｇ／Ｌ、エチレンジアミン四酢酸２０ｇ／Ｌ、クエン酸ナトリウム１０ｇ／Ｌ、及びジメチルアミンボラン２ｇ／Ｌを含む混合液を、アンモニア水にてｐＨ８．０に調整した無電解金めっき液（Ｅ５）を用意した。【０１４６】
５５℃に調整した分散状態の粒子混合液（Ｃ５）に上記ニッケルめっき液（Ｄ５）を徐々に滴下し、無電解ニッケルめっきを行った。ニッケルめっき液（Ｄ５）の滴下速度は３０ｍＬ／分、滴下時間は３０分間で、無電解ニッケルめっきを行った。このようにして、樹脂粒子の表面に第１の導電層（１層目）としてニッケル導電層を備える粒子を含む粒子混合液（Ｆ５）を得た。【０１４７】
その後、粒子混合液（Ｆ５）をろ過することにより、粒子を取り出し、水洗することにより、上記基材粒子Ｓ１の表面上にニッケル導電層が配置されている粒子を得た。この粒子を十分に水洗した後、蒸留水５００重量部に加え、分散させることにより、粒子混合液（Ｇ５）を得た。【０１４８】
次に、４５℃に調整した分散状態の粒子混合液（Ｇ５）に上記金めっき液（Ｅ５）を徐々に滴下し、無電解金めっきを行った。金めっき液（Ｅ５）の滴下速度は５ｍＬ／分、滴下時間は６０分間で、無電解金めっきを行った。その後、ろ過することにより粒子を取り出し、水洗し、乾燥することにより、基材粒子Ｓ１の表面上にニッケル及び金導電層（突起が無い部分における導電層全体の厚み：０．１μｍ）が配置されており、表面に複数の突起を有する導電層を備える導電性粒子を得た。【０１４９】
（導電性粒子の合成例１−６）
基材粒子Ｓ１として、粒子径が７０．０μｍであるジビニルベンゼン共重合体樹脂粒子（積水化学工業社製「ミクロパールＳＰ−２７０」）を用意した。【０１５０】
パラジウム触媒液５重量％を含むアルカリ溶液１００重量部に、１０重量部の基材粒子Ｓ１を超音波分散器により分散させた後、溶液をろ過することにより、基材粒子Ｓ１を取り出した。次いで、基材粒子Ｓ１をジメチルアミンボラン１重量％溶液１００重量部に添加し、基材粒子Ｓ１の表面を活性化させた。表面が活性化された基材粒子Ｓ１を十分に水洗した後、蒸留水５００重量部に加え、分散させることにより、懸濁液（Ａ６）を得た。【０１５１】
次に、金属ニッケル粒子スラリー（三井金属社製「２０２０ＳＵＳ」、平均粒子径１５０ｎｍ）１重量部を３分間かけて上記懸濁液（Ａ６）に添加し、芯物質が付着された基材粒子Ｓ１を含む懸濁液（Ｂ６）を得た。【０１５２】
懸濁液（Ｂ６）を、硫酸ニッケル１０ｇ／Ｌ、及びクエン酸ナトリウム１０ｇ／Ｌを含む溶液中に入れ、粒子混合液（Ｃ６）を得た。【０１５３】
また、硫酸ニッケル９０ｇ／Ｌ、硫酸コバルト１０ｇ／Ｌ、エチレンジアミン四酢酸５ｇ／Ｌ、クエン酸ナトリウム１００ｇ／Ｌ、硝酸タリウム１００ｐｐｍ、硝酸ビスマス３０ｐｐｍ及びジメチルアミンボラン２５ｇ／Ｌを含む混合液を準備した。この混合液を用い、アンモニアにてｐＨ５．０に調整した無電解ニッケル‐コバルト合金めっき液（Ｄ６）を用意した。【０１５４】
また、無電解銀めっき液として、硝酸銀１５ｇ／Ｌ、コハク酸イミド５０ｇ／Ｌ、及びホルムアルデヒド２０ｇ／Ｌを含む混合液を、アンモニア水にてｐＨ８．０に調整した銀めっき液（Ｅ６）を用意した。【０１５５】
６５℃に調整した分散状態の粒子混合液（Ｃ６）に上記ニッケル‐コバルト合金めっき液（Ｄ６）を徐々に滴下し、無電解ニッケル−コバルト合金めっきを行った。ニッケル−コバルト合金めっき液（Ｄ６）の滴下速度は３０ｍＬ／分、滴下時間は３０分間で、無電解ニッケル−コバルト合金めっきを行った。このようにして、樹脂粒子の表面に第１の導電層（１層目）としてニッケル‐コバルト合金導電層を備える粒子を含む粒子混合液（Ｆ６）を得た。【０１５６】
その後、粒子混合液（Ｆ６）をろ過することにより、粒子を取り出し、水洗することにより、上記基材粒子Ｓ１の表面上にニッケル‐コバルト合金導電層が配置されている粒子を得た。この粒子を十分に水洗した後、蒸留水５００重量部に加え、分散させることにより、粒子混合液（Ｇ６）を得た。【０１５７】
次に、６０℃に調整した分散状態の粒子混合液（Ｇ６）に上記銀めっき液（Ｅ６）を徐々に滴下し、無電解銀めっきを行った。銀めっき液（Ｅ６）の滴下速度は１０ｍＬ／分、滴下時間は３０分間で、無電解銀めっきを行った。その後、ろ過することにより粒子を取り出し、水洗し、乾燥することにより、基材粒子Ｓ１の表面上にニッケル‐コバルト合金及び銀導電層（突起が無い部分における導電層全体の厚み：０．１μｍ）が配置されており、表面に複数の突起を有する導電層を備える導電性粒子を得た。【０１５８】
（導電性粒子の合成例１−７）
基材粒子Ｓ１として、粒子径が７０．０μｍであるジビニルベンゼン共重合体樹脂粒子（積水化学工業社製「ミクロパールＳＰ−２７０」）を用意した。【０１５９】
過マンガン酸カリウム１０重量％を含むアルカリ溶液１００重量部に、１０重量部の基材粒子Ｓ１を、超音波分散器を用いて分散させた後、溶液をろ過することにより、基材粒子Ｓ１を取り出した。【０１６０】
パラジウム触媒液５重量％を含むアルカリ溶液１００重量部に、１０重量部の基材粒子Ｓ１を超音波分散器により分散させた後、溶液をろ過することにより、基材粒子Ｓ１を取り出した。次いで、基材粒子Ｓ１をジメチルアミンボラン１重量％溶液１００重量部に添加し、基材粒子Ｓ１の表面を活性化させた。表面が活性化された基材粒子Ｓ１を十分に水洗した後、蒸留水５００重量部に加え、分散させることにより、懸濁液（Ａ７）を得た。【０１６１】
次に、金属ニッケル粒子スラリー（三井金属社製「２０２０ＳＵＳ」、平均粒子径１５０ｎｍ）１重量部を３分間かけて上記懸濁液（Ａ７）に添加し、芯物質が付着された基材粒子Ｓ１を含む懸濁液（Ｂ７）を得た。【０１６２】
懸濁液（Ｂ７）を、硫酸銅２０ｇ／Ｌ、及びエチレンジアミン四酢酸３０ｇ／Ｌを含む溶液中に入れ、粒子混合液（Ｃ７）を得た。【０１６３】
また、無電解銅めっき液として、硫酸銅１００ｇ／Ｌ、エチレンジアミン四酢酸７５ｇ／Ｌ、グルコン酸ナトリウム５０ｇ／Ｌ、及びホルムアルデヒド５０ｇ／Ｌを含む混合液を、アンモニアにてｐＨ１０．５に調整した銅めっき液（Ｄ７）を用意した。【０１６４】
また、無電解銀めっき液として、硝酸銀１５ｇ／Ｌ、コハク酸イミド５０ｇ／Ｌ、及びホルムアルデヒド２０ｇ／Ｌを含む混合液を、アンモニア水にてｐＨ８．０に調整した銀めっき液（Ｅ７）を用意した。【０１６５】
５５℃に調整した分散状態の粒子混合液（Ｃ７）に上記銅めっき液（Ｄ７）を徐々に滴下し、無電解銅めっきを行った。銅めっき液（Ｄ７）の滴下速度は３０ｍＬ／分、滴下時間は３０分間で、無電解銅めっきを行った。このようにして、樹脂粒子の表面に第１の導電層（１層目）として銅導電層を備える粒子を含む粒子混合液（Ｆ７）を得た。【０１６６】
その後、粒子混合液（Ｆ７）をろ過することにより、粒子を取り出し、水洗することにより、上記基材粒子Ｓ１の表面上に銅導電層が配置されている粒子を得た。この粒子を十分に水洗した後、蒸留水５００重量部に加え、分散させることにより、粒子混合液（Ｇ７）を得た。【０１６７】
次に、６０℃に調整した分散状態の粒子混合液（Ｇ７）に上記銀めっき液（Ｅ７）を徐々に滴下し、無電解銀めっきを行った。銀めっき液（Ｅ７）の滴下速度は１０ｍＬ／分、滴下時間は３０分間で、無電解銀めっきを行った。その後、ろ過することにより粒子を取り出し、水洗し、乾燥することにより、基材粒子Ｓ１の表面上に凹部、銅及び銀導電層（突起が無い部分における導電層全体の厚み：０．１μｍ）が配置されており、表面に複数の突起を有する導電層を備える導電性粒子を得た。【０１６８】
（導電性粒子の合成例１−８）
エチレングリコールジメタクリレート１００ｇと、イソボルニルアクリレート８００ｇと、シクロヘキシルメタクリレート１００ｇと、過酸化ベンゾイル３５ｇとを混合し、均一に溶解させて、モノマー混合液を得た。５ｋｇのポリビニルアルコール１重量％水溶液を作製し、反応釜にて入れた。この中に前述したモノマー混合液を入れ、２〜４時間攪拌することで、モノマーの液滴が所定の粒子径になるように、粒子径を調整した。この後９０℃の窒素雰囲気下で９時間反応を行い、粒子を得た。得られた粒子を熱水にて数回洗浄した後、分級操作を行った。得られた重合体粒子（基材粒子Ｓ３という）の平均粒子径は７０．１μｍ、ＣＶ値は３．１％であった。得られた基材粒子Ｓ３を基材粒子Ｓ１の代わりに用いたこと以外は導電性粒子の合成例１−２と同様にして導電性粒子を得た。【０１６９】
（導電性粒子の合成例１−９）
（１）シリコーンオリゴマーの作製
温浴槽内に設置した１００ｍｌのセパラブルフラスコに、１，３−ジビニルテトラメチルジシロキサン１重量部と、０．５重量％ｐ−トルエンスルホン酸水溶液２０重量部とを入れた。４０℃で１時間撹拌した後、炭酸水素ナトリウム０．０５重量部を添加した。その後、ジメトキシメチルフェニルシラン１０重量部、ジメチルジメトキシシラン４９重量部、トリメチルメトキシシラン０．６重量部、及びメチルトリメトキシシラン３．６重量部を添加し、１時間撹拌を行った。その後、１０重量％水酸化カリウム水溶液１．９重量部を添加して、８５℃まで昇温してアスピレーターで減圧しながら、１０時間撹拌、反応を行った。反応終了後、常圧に戻し４０℃まで冷却して、酢酸０．２重量部を添加し、１２時間以上分液漏斗内で静置した。二層分離後の下層を取り出して、エバポレーターにて精製することでシリコーンオリゴマーを得た。【０１７０】
（２）シリコーン粒子材料（有機ポリマーを含む）の作製
得られたシリコーンオリゴマー３０重量部に、ｔｅｒｔ−ブチル−２−エチルペルオキシヘキサノアート（重合開始剤、日油社製「パーブチルＯ」）０．５重量部を溶解させた溶解液Ａを用意した。また、イオン交換水１５０重量部に、ラウリル硫酸トリエタノールアミン塩４０重量％水溶液（乳化剤）０．８重量部とポリビニルアルコールの５重量％水溶液８０重量部とを混合して、水溶液Ｂを用意した。なお、ポリビニルアルコールは、重合度が約２０００、けん化度が８６．５〜８９モル％（日本合成化学社製「ゴーセノールＧＨ−２０」）を使用した。温浴槽中に設置したセパラブルフラスコに、上記溶解液Ａを入れた後、上記水溶液Ｂを添加した。その後、Ｓｈｉｒａｓｕ  Ｐｏｒｏｕｓ  Ｇｌａｓｓ（ＳＰＧ）膜（細孔平均径約１μｍ）を用いることで、乳化を行った。その後、８５℃に昇温して、９時間重合を行った。重合後の粒子の全量を遠心分離により水洗浄し、分級操作を行った。得られた重合体粒子の平均粒子径は７０．４μｍ、ＣＶ値は３．８％であった。得られた重合体粒子（基材粒子Ｓ４とする）を基材粒子Ｓ１の代わりに用いたこと以外は導電性粒子の合成例１−２と同様にして導電性粒子を得た。【０１７１】
（金属粉の合成例１−１０）
粒子径が７２．５μｍである純ニッケル金属粒子を用意した。この金属粒子を塩酸１０重量％溶液１００重量部に添加し、表面を活性化させた。これを十分に水洗した後、蒸留水５００重量部に加え、分散させることにより、懸濁液（Ａ１０）を得た。【０１７２】
懸濁液（Ａ１０）を、シアン化金カリウム２ｇ／Ｌ、及びエチレンジアミン四酢酸１０ｇ／Ｌ、クエン酸ナトリウム１０ｇ／Ｌを含む溶液中に入れ、粒子混合液（Ｂ１０）を得た。【０１７３】
また、無電解金めっき液として、シアン化金カリウム２０ｇ／Ｌ、エチレンジアミン四酢酸２０ｇ／Ｌ、クエン酸ナトリウム１０ｇ／Ｌ、及びジメチルアミンボラン２ｇ／Ｌを含む混合液を、アンモニア水にてｐＨ８．０に調整した金めっき液（Ｃ１０）を用意した。【０１７４】
次に、４５℃に調整した分散状態の粒子混合液（Ｂ１０）に上記金めっき液（Ｃ１０）を徐々に滴下し、無電解金めっきを行った。金めっき液（Ｃ１０）の滴下速度は５ｍＬ／分、滴下時間は６０分間で、無電解金めっきを行った。その後、ろ過することにより粒子を取り出し、水洗し、乾燥することにより、表面が金メッキ処理された純ニッケル金属粉Ｓ５（金メッキの厚み：０．０５μｍ）を得た。【０１７５】
（金属粉の合成例１−１１）
粒子径が７４．２μｍである純銅金属粒子を用意した。この金属粒子を硫酸１０重量％溶液１００重量部に添加し、表面を活性化させた。これを十分に水洗した後、蒸留水５００重量部に加え、分散させることにより、懸濁液（Ａ１１）を得た。【０１７６】
懸濁液（Ａ１１）を、シアン化金カリウム２ｇ／Ｌ、及びエチレンジアミン四酢酸１０ｇ／Ｌ、クエン酸ナトリウム１０ｇ／Ｌを含む溶液中に入れ、粒子混合液（Ｂ１１）を得た。【０１７７】
また、無電解金めっき液として、シアン化金カリウム２０ｇ／Ｌ、エチレンジアミン四酢酸２０ｇ／Ｌ、クエン酸ナトリウム１０ｇ／Ｌ、及びジメチルアミンボラン２ｇ／Ｌを含む混合液を、アンモニア水にてｐＨ８．０に調整した金めっき液（Ｃ１１）を用意した。【０１７８】
次に、４５℃に調整した分散状態の粒子混合液（Ｂ１１）に上記金めっき液（Ｃ１１）を徐々に滴下し、無電解金めっきを行った。金めっき液（Ｃ１１）の滴下速度は５ｍＬ／分、滴下時間は６０分間で、無電解金めっきを行った。その後、ろ過することにより粒子を取り出し、水洗し、乾燥することにより、表面が金メッキ処理された純銅金属粉Ｓ６（金メッキの厚み：０．０５μｍ）を得た。【０１７９】
（金属粉の合成例１−１２）
粒子径が７３．１μｍである純銀金属粒子Ｓ７を用意した。【０１８０】
（金属粉の合成例１−１３）
粒子径が７２．５μｍである純ニッケル金属粒子Ｓ８を用意した。【０１８１】
（導電性粒子の合成例１−１４）
基材粒子Ｓ９として、粒子径が３．０μｍであるジビニルベンゼン共重合体樹脂粒子（積水化学工業社製「ミクロパールＳＰ−２０３」）を用意した。【０１８２】
パラジウム触媒液５重量％を含むアルカリ溶液１００重量部に、１０重量部の基材粒子Ｓ９を超音波分散器により分散させた後、溶液をろ過することにより、基材粒子Ｓ９を取り出した。次いで、基材粒子Ｓ９をジメチルアミンボラン１重量％溶液１００重量部に添加し、基材粒子Ｓ９の表面を活性化させた。表面が活性化された基材粒子Ｓ９を十分に水洗した後、蒸留水５００重量部に加え、分散させることにより、懸濁液（Ａ１４）を得た。【０１８３】
次に、金属ニッケル粒子スラリー（三井金属社製「２０２０ＳＵＳ」、平均粒子径１５０ｎｍ）１重量部を３分間かけて上記懸濁液（Ａ１４）に添加し、芯物質が付着された基材粒子Ｓ９を含む懸濁液（Ｂ１４）を得た。【０１８４】
懸濁液（Ｂ１４）を、硫酸銅２０ｇ／Ｌ、及びエチレンジアミン四酢酸３０ｇ／Ｌを含む溶液中に入れ、粒子混合液（Ｃ１４）を得た。【０１８５】
また、合成例１−１の銅めっき液（Ｃ１）と同様の銅めっき液（Ｄ１４）を用意した。【０１８６】
また、合成例１−１の銀めっき液（Ｄ１）と同様の銀めっき液（Ｅ１４）を用意した。【０１８７】
５５℃に調整した分散状態の粒子混合液（Ｃ１４）に上記銅めっき液（Ｄ１４）を徐々に滴下し、無電解銅めっきを行った。銅めっき液（Ｄ１４）の滴下速度は３０ｍＬ／分、滴下時間は３０分間で、無電解銅めっきを行った。このようにして、樹脂粒子の表面に第１の導電層（１層目）として銅導電層が配置されており、表面に突起を有する導電層を備える粒子を含む粒子混合液（Ｆ１４）を得た。【０１８８】
その後、粒子混合液（Ｆ１４）をろ過することにより、粒子を取り出し、水洗することにより、上記基材粒子Ｓ９の表面上に銅導電層が配置されており、表面に突起を有する導電層を備える粒子を得た。この粒子を十分に水洗した後、蒸留水５００重量部に加え、分散させることにより、粒子混合液（Ｇ１４）を得た。【０１８９】
次に、６０℃に調整した分散状態の粒子混合液（Ｇ１４）に上記銀めっき液（Ｅ１４）を徐々に滴下し、無電解銀めっきを行った。銀めっき液（Ｅ１４）の滴下速度は１０ｍＬ／分、滴下時間は３０分間で、無電解銀めっきを行った。その後、ろ過することにより粒子を取り出し、水洗し、乾燥することにより、基材粒子Ｓ９の表面上に銅及び銀導電層（突起が無い部分における導電層全体の厚み：０．１μｍ）が配置されており、表面に複数の突起を有する導電層を備える導電性粒子を得た。【０１９０】
（導電性粒子の合成例１−１５）
基材粒子Ｓ９として、粒子径が３．０μｍであるジビニルベンゼン共重合体樹脂粒子（積水化学工業社製「ミクロパールＳＰ−２０３」）を用意した。【０１９１】
パラジウム触媒液５重量％を含むアルカリ溶液１００重量部に、１０重量部の基材粒子Ｓ９を超音波分散器により分散させた後、溶液をろ過することにより、基材粒子Ｓ９を取り出した。次いで、基材粒子Ｓ９をジメチルアミンボラン１重量％溶液１００重量部に添加し、基材粒子Ｓ９の表面を活性化させた。表面が活性化された基材粒子Ｓ９を十分に水洗した後、蒸留水５００重量部に加え、分散させることにより、懸濁液（Ａ１５）を得た。【０１９２】
次に、金属アルミナ粒子スラリー（平均粒子径１５０ｎｍ）１重量部を３分間かけて上記懸濁液（Ａ１５）に添加し、芯物質が付着された基材粒子Ｓ９を含む懸濁液（Ｂ１５）を得た。【０１９３】
懸濁液（Ｂ１５）を、硫酸銅２０ｇ／Ｌ、及びエチレンジアミン四酢酸３０ｇ／Ｌを含む溶液中に入れ、粒子混合液（Ｃ１５）を得た。【０１９４】
また、合成例１−１の銅めっき液（Ｃ１）と同様の銅めっき液（Ｄ１５）を用意した。【０１９５】
また、合成例１−１の銀めっき液（Ｄ１）と同様の銀めっき液（Ｅ１５）を用意した。【０１９６】
５５℃に調整した分散状態の粒子混合液（Ｃ１５）に上記銅めっき液（Ｄ１５）を徐々に滴下し、無電解銅めっきを行った。銅めっき液（Ｄ１５）の滴下速度は３０ｍＬ／分、滴下時間は３０分間で、無電解銅めっきを行った。このようにして、樹脂粒子の表面に第１の導電層（１層目）として銅導電層が配置されており、表面に突起を有する導電層を備える粒子を含む粒子混合液（Ｆ１５）を得た。【０１９７】
その後、粒子混合液（Ｆ１５）をろ過することにより、粒子を取り出し、水洗することにより、上記基材粒子Ｓ９の表面上に銅導電層が配置されており、表面に突起を有する導電層を備える粒子を得た。この粒子を十分に水洗した後、蒸留水５００重量部に加え、分散させることにより、粒子混合液（Ｇ１５）を得た。【０１９８】
次に、６０℃に調整した分散状態の粒子混合液（Ｇ１５）に上記銀めっき液（Ｅ１５）を徐々に滴下し、無電解銀めっきを行った。銀めっき液（Ｅ１５）の滴下速度は１０ｍＬ／分、滴下時間は３０分間で、無電解銀めっきを行った。その後、ろ過することにより粒子を取り出し、水洗し、乾燥することにより、基材粒子Ｓ９の表面上に銅及び銀導電層（突起が無い部分における導電層全体の厚み：０．１μｍ）が配置されており、表面に複数の突起を有する導電層を備える導電性粒子を得た。【０１９９】
（実施例１）
シリコーン系共重合体１０重量部、導電性粒子の合成例１−２で得られた導電性粒子９０重量部、エポキシシランカップリング剤（信越化学工業社製、商品名：ＫＢＥ−３０３）１重量部及びイソプロピルアルコール３６重量部を準備した。これらを配合し、ホモディスパーを用いて１０００ｒｐｍで２０分撹拌させた後、シンキー社製練太郎ＡＲＥ２５０を用いて脱泡することで、導電性粒子とバインダーとを含む導電材料を調製した。【０２００】
上記のシリコーン系共重合体は、次の方法で重合した。４，４’−ジシクロヘキシルメタンジイソシアネート（デグサ社製）１６２ｇ（６２８ｍｍｏｌ）、片末端アミノ基変性ポリジメチルシロキサン（モメンティブ社製、商品名：ＴＳＦ４７０９）（分子量１００００）９００ｇ（９０ｍｍｏｌ）を準備した。これらを内容量２Ｌの金属混練機内に投入し、７０〜９０℃で溶解後、さらに撹拌を２時間行った。その後、ネオペンチルグリコール（三菱ガス化学社製）６５ｇ（６２５ｍｍｏｌ）をゆっくり加え、３０分混練し、続けて未反応のネオペンチルグリコールを減圧除去した。得られたシリコーン系共重合体Ａは２０重量％になるようにイソプロピルアルコールに溶解させて使用した。なお、イソシアネート基の消失はＩＲスペクトルにて確認した。得られたシリコーン系共重合体Ａ中のシリコーン含有量は８０重量％、重量平均分子量は２５０００であり、ＳＰ値は７．８、極性基を有する構造（ポリウレタン）からなる繰り返し単位のＳＰ値は１０であった。【０２０１】
次に、導通検査装置用部材の絶縁材料からなるシート状の基材としてシリコーンゴムを準備した。シリコーンゴムのサイズは、横幅２５ｍｍ-縦幅２５ｍｍ-厚み１ｍｍであり、シリコーンゴムにレーザー加工で円柱状に形成したΦ０．５ｍｍの貫通孔が縦２０個-横２０個で総数４００個形成されている。【０２０２】
上記導電材料を円柱状の貫通孔が形成されたシリコーンゴム上にナイフコーターを用いて塗工し、貫通孔に導電材料を充填した。次に、導電材料が貫通孔に充填されたシリコーンゴムをオーブンにて５０℃、１０分間乾燥した後、更に続けて１００℃、２０分間乾燥し、厚さ１ｍｍの導通検査装置用部材を得た。【０２０３】
（実施例２）
導電材料の調製において、導電性粒子を合成例１−３で得られた導電性粒子６０重量部に変更したこと以外は実施例１と同様にして、導通検査装置用部材を得た。【０２０４】
（実施例３）
導電材料の調製において、導電性粒子を合成例１−４で得られた導電性粒子９０重量部に変更したこと以外は実施例１と同様にして、導通検査装置用部材を得た。【０２０５】
（実施例４）
導電材料の調製において、導電性粒子を合成例１−５で得られた導電性粒子９０重量部に変更したこと以外は実施例１と同様にして、導通検査装置用部材を得た。【０２０６】
（実施例５）
導電材料の調製において、導電性粒子を合成例１−６で得られた導電性粒子９０重量部に変更したこと以外は実施例１と同様にして、導通検査装置用部材を得た。【０２０７】
（実施例６）
導電材料の調製において、導電性粒子を合成例１−７で得られた導電性粒子９０重量部に変更したこと以外は実施例１と同様にして、導通検査装置用部材を得た。【０２０８】
（実施例７）
導電材料の調製において、導電性粒子を合成例１−８で得られた導電性粒子９０重量部に変更したこと以外は実施例１と同様にして、導通検査装置用部材を得た。【０２０９】
（実施例８）
導電材料の調製において、導電性粒子を合成例１−９で得られた導電性粒子９０重量部に変更したこと以外は実施例１と同様にして、導通検査装置用部材を得た。【０２１０】
（実施例９）
導電材料の調製において、導電性粒子を合成例１−３で得られた導電性粒子２０重量部及び合成例１−１で得られた導電性粒子７０重量部の混合物に変更したこと以外は実施例１と同様にして、導通検査装置用部材を得た。【０２１１】
（実施例１０）
導電材料の調製において、導電性粒子を合成例１−２で得られた導電性粒子４０重量部及び合成例１−１０で得られた金属粉５０重量部の混合物に変更したこと以外は実施例１と同様にして、導通検査装置用部材を得た。【０２１２】
（実施例１１）
導電材料の調製において、導電性粒子を合成例１−２で得られた導電性粒子４０重量部及び合成例１−１１で得られた金属粉５０重量部の混合物に変更したこと以外は実施例１と同様にして、導通検査装置用部材を得た。【０２１３】
（実施例１２）
導電材料の調製において、導電性粒子を合成例１−２で得られた導電性粒子４０重量部及び合成例１−１２で得られた金属粉５０重量部の混合物に変更したこと以外は実施例１と同様にして、導通検査装置用部材を得た。【０２１４】
（実施例１３）
導電材料の調製において、導電性粒子を合成例１−１４で得られた導電性粒子７０重量部に変更したこと以外は実施例１と同様にして、導通検査装置用部材を得た。【０２１５】
（実施例１４）
導電材料の調製において、導電性粒子を合成例１−１５で得られた導電性粒子７０重量部に変更したこと以外は実施例１と同様にして、導通検査装置用部材を得た。【０２１６】
（比較例１）
導電材料の調製において、導電性粒子を合成例１−１０で得られた金属粉９０重量部に変更した（すなわち、導電性粒子を使用していない）こと以外は実施例１と同様にして、導通検査装置用部材を得た。【０２１７】
（比較例２）
導電材料の調製において、導電性粒子を合成例１−１３で得られた金属粉９０重量部に変更した（すなわち、導電性粒子を使用していない）こと以外は実施例１と同様にして、導通検査装置用部材を得た。【０２１８】
【表１】
2018030438.tif 000003
【０２１９】
表１には、各実施例及び比較例で得られた導通検査装置用部材の構成及び評価結果を示している。表１中、導通検査装置用部材の構成としては、導電性粒子における基材粒子の種類、導電部の構成、金属粉を併用した場合のその種類、導電性粒子の突起の構成、凹部の有無、導電性粒子の平均粒子径及び１０％Ｋ値を示している。表１中、導通検査装置用部材の評価としては、初期特性及び繰り返し信頼性試験の結果を示している。なお、表１中、初期特性の欄の「接触抵抗値」は後記する評価方法の（５）の評価結果であり、初期特性の欄の「半田ボールの表面状態」は後記する評価方法の（８）の評価結果である。また、表１中、繰り返し信頼性試験の欄の「接触抵抗値」は後記する評価方法の（６）の評価結果であり、繰り返し信頼性試験の欄の「導電部の断面外観」は後記する評価方法の（７）の評価結果である。【０２２０】
表１から、導電部が導電性粒子を含む導通検査装置用部材では、導電部のクラック及びボイドが発生しにくく、繰り返し導通検査を行っても導通性能が損なわれにくく、しかも、検査対象部材に接触した部分に対して接触痕を残しにくいことがわかる。特に、凹部を有する導電性粒子（実施例６）並びに突起を有する導電性粒子及び突起を有しない導電性粒子の混合物を含む場合（実施例９）は、繰り返し信頼性がいっそう向上していることがわかる。【０２２１】
（評価方法）
（１）突起の高さの測定
得られた導電性粒子を含有量が３０重量％となるように、Ｋｕｌｚｅｒ社製「テクノビット４０００」に添加し、分散させて、導電性粒子検査用埋め込み樹脂を作製した。その検査用埋め込み樹脂中に分散した導電性粒子の中心付近を通るようにイオンミリング装置（日立ハイテクノロジーズ社製「ＩＭ４０００」）を用いて、導電性粒子の断面を切り出した。【０２２２】
そして、電界放射型透過電子顕微鏡（ＦＥ−ＴＥＭ）（日本電子社製「ＪＥＭ−ＡＲＭ２００Ｆ」）を用いて、画像倍率５万倍に設定し、２０個の導電性粒子を無作為に選択し、それぞれの導電性粒子の突起を観察した。得られた導電性粒子における突起の高さを計測し、それらを算術平均して突起の平均高さとした。【０２２３】
（２）突起の基部の平均径の測定
得られた導電性粒子を含有量が３０重量％となるように、Ｋｕｌｚｅｒ社製「テクノビット４０００」に添加し、分散させて、導電性粒子検査用埋め込み樹脂を作製した。その検査用埋め込み樹脂中に分散した導電性粒子の中心付近を通るようにイオンミリング装置（日立ハイテクノロジーズ社製「ＩＭ４０００」）を用いて、導電性粒子の断面を切り出した。【０２２４】
そして、電界放射型透過電子顕微鏡（ＦＥ−ＴＥＭ）（日本電子社製「ＪＥＭ−ＡＲＭ２００Ｆ」）を用いて、画像倍率５万倍に設定し、２０個の導電性粒子を無作為に選択し、それぞれの導電性粒子の突起を観察した。得られた導電性粒子における突起の基部径を計測し、それを算術平均して突起の基部の平均径とした。【０２２５】
（３）突起が無い部分における導電層全体の厚みの測定
得られた導電性粒子を含有量が３０重量％となるように、Ｋｕｌｚｅｒ社製「テクノビット４０００」に添加し、分散させて、導電性粒子検査用埋め込み樹脂を作製した。その検査用埋め込み樹脂中に分散した導電性粒子の中心付近を通るようにイオンミリング装置（日立ハイテクノロジーズ社製「ＩＭ４０００」）を用いて、導電性粒子の断面を切り出した。【０２２６】
そして、電界放射型透過電子顕微鏡（ＦＥ−ＴＥＭ）（日本電子社製「ＪＥＭ−ＡＲＭ２００Ｆ」）を用いて、画像倍率５万倍に設定し、２０個の導電性粒子を無作為に選択し、それぞれの導電性粒子の突起が無い部分における導電層を観察した。得られた導電性粒子における突起が無い部分における導電層全体の厚みを計測し、それを算術平均して突起が無い部分における導電層全体の厚みとした。【０２２７】
（４）導電性粒子の圧縮弾性率（１０％Ｋ値）
得られた導電性粒子の上記圧縮弾性率（１０％Ｋ値）を、２３℃の条件で、微小圧縮試験機（フィッシャー社製「フィッシャースコープＨ−１００」）を用いて測定し、１０％Ｋ値を求めた。【０２２８】
（５）導通検査装置用部材の接触抵抗測定
得られた導通検査装置用部材の接触抵抗値は、接触抵抗測定システム（ファクトケイ株式会社製−ＭＳ７５００）を用いて測定した。接触抵抗測定は、Φ０．５ｍｍの白金プローブにて荷重１５ｇｆで得られた導通検査装置用部材の導電部に垂直方向から加圧した。その際に、低抵抗計（鶴賀電機株式会社製―ＭＯＤＥＬ３５６６）で５Ｖを印加し、接触抵抗値を測定した。無作為に選択した５か所の導電部について上記測定をして接触接続抵抗値の平均値を算出し、下記の基準で判定した。
［接触抵抗値の判定基準］
○○：接続抵抗の平均値が５０．０ｍΩ以下である。
○：接続抵抗の平均値が５０．０ｍΩを超え、１００．０ｍΩ以下である。
△：接続抵抗の平均値が１００．０ｍΩを超え、５００．０ｍΩ以下である。
×：接続抵抗の平均値が５００．０ｍΩを超える。【０２２９】
（６）導通検査装置用部材の繰り返し信頼性試験
得られた導通検査装置用部材の繰り返し信頼性試験及び接触抵抗値は、接触抵抗測定システム（ファクトケイ株式会社製−ＭＳ７５００）を用いて測定した。繰り返し信頼性試験は、Φ０．５ｍｍの白金プローブにて荷重１５ｇｆで得られたプローブシートの導電部に垂直方向から５００００回繰り返し加圧した。５００００回繰り返し加圧した後に、低抵抗計（鶴賀電機株式会社製−ＭＯＤＥＬ３５６６）で５Ｖを印加し、接触抵抗値を測定した。無作為に選択した５か所の導電部について上記測定をして接触接続抵抗値の平均値を算出し、下記の基準で判定した。
［繰り返し加圧後の接触抵抗値の判定基準］
○○：接続抵抗の平均値が１００．０ｍΩ以下である。
○：接続抵抗の平均値が１００．０ｍΩを超え、５００．０ｍΩ以下である。
△：接続抵抗の平均値が５００．０ｍΩを超え、１０００．０ｍΩ以下である。
×：接続抵抗の平均値が１０００．０ｍΩを超える。【０２３０】
（７）導通検査装置用部材の繰り返し信頼性試験後の断面外観
得られた導通検査装置用部材の繰り返し信頼性試験は、接触抵抗測定システム（ファクトケイ株式会社製−ＭＳ７５００）を用いて測定した。繰り返し信頼性試験は、Φ０．５ｍｍの白金プローブにて荷重１５ｇｆで得られたプローブシートの導電部に垂直方向から５００００回繰り返し加圧した。【０２３１】
得られた繰り返し信頼性試験後の導通検査装置用部材は、Ｋｕｌｚｅｒ社製「テクノビット４０００」に固定し、検査用埋め込み樹脂を作製した。その検査用埋め込み樹脂中に固定した導通検査装置用部材の導電部の中心付近を通るようにイオンミリング装置（日立ハイテクノロジーズ社製「ＩＭ４０００」）を用いて、導通検査装置用部材の導電部の断面を切り出した。そして、光学顕微鏡を用いて、１０個の導電部を無作為に観察し、下記判定基準で評価した。【０２３２】
［繰り返し試験後の導電部の断面状態の判定基準］
Ａ：導電性粒子又は金属粒子とバインダー間にクラックが発生していない。
Ｂ：導電性粒子又は金属粒子とバインダー間にクラックが発生している。【０２３３】
（８）ＢＧＡ基板の半田ボール接触後の半田ボール表面外観
合金組成Ｓｎ−３．０Ａｇ−０．５ＣｕのΦ１００μｍ半田ボール（千住金属株式会社製）が実装されたＢＧＡ基板を準備した。各実施例及び比較例で得られた導通検査装置用部材の導電部上に、ＢＧＡ基板の半田ボールが配置するようにＢＧＡ基板を位置設定し、次いで、ＢＧＡ基板の上面に加圧ヘッドを乗せ、１５ｇｆの荷重で圧力をかけて接触させた。その後、導通検査装置用部材の導電部との半田ボール表面を光学顕微鏡によって２０個の半田ボールを無作為に観察し、下記判定基準で評価した。
［接触部の半田ボール表面状態の判定基準］
Ａ：半田ボール表面に接触痕が発生していない。
Ｂ：半田ボール表面に接触痕が発生している。
【符号の説明】
【０２３４】
１０：導通検査装置用部材
１１：貫通孔
１２：導電部
１３：基体
２：導電性粒子
２１：基材粒子
２２：導電層
２３：突起
２ａ：第１の導電性粒子
２ｂ：第２の導電性粒子
【図１】
2018030438.tif 000004
【図２】
2018030438.tif 000005
【図３】
2018030438.tif 000006
【図４】
2018030438.tif 000007
【図５】
2018030438.tif 000008
【図６】
2018030438.tif 000009
【図７】
2018030438.tif 000010
【図８】
2018030438.tif 000011
【国際調査報告】
2018030438.tif 000012
2018030438.tif 000013
2018030438.tif 000014
2018030438.tif 000015